"水素化処理された原料油を、第1の有効な水素化分解条件下で水素化分解触媒と接触させて水素化分解された流出物を生成する工程であって、前記水素化処理された原料油が中間分離なしに前記水素化分解触媒に送られる工程;前記水素化分解された流出物全体を、分離なしに、接触脱ロウ処理段階に送る工程;前記水素化分解された流出物全体を、脱ロウ処理触媒の存在下に第1の有効な接触脱ロウ処理条件下で脱ロウ処理する工程であって、前記脱ロウ処理触媒が、少なくとも1種の脱アルミニウムされていない、一次元の、10員環細孔ゼオライトおよび少なくとも1種の第VI族金属、第VIII族金属またはそれらの組み合わせを含む工程;前記脱ロウ処理された流出物を分留して少なくともナフサ製品留分、第1ディーゼル製品留分、および塔底留分を生成する工程;前記塔底留分を、第2の有効な水素化分解条件下で水素化分解する工程;前記塔底留分を、第2の有効な接触脱ロウ処理条件下で脱ロウ処理する工程;及び前記水素化分解され、脱ロウ処理された塔底留分を分留して少なくとも第2のディーゼル製品留分および潤滑油基油製品留分を形成する工程を含む、ナフサ燃料、ディーゼル燃料、および潤滑油基油の製造方法。前記第2の有効な接触脱ロウ処理条件が、前記第1の有効な接触脱ロウ処理条件の温度よりも少なくとも約20°C低い温度を含む、請求項1に記載の方法。前記塔底留分が、前記塔底留分の前記水素化分解の前に脱ロウ処理される、請求項1に記載の方法。前記塔底留分が、前記塔底留分の前記水素化分解の前におよび前記塔底留分の前記水素化分解の後に脱ロウ処理される、請求項1に記載の方法。前記塔底留分が、第3の有効な接触脱ロウ処理条件下で前記塔底留分の前記水素化分解の後に脱ロウ処理される、請求項4に記載の方法。前記水素化分解され、脱ロウ処理された塔底留分が、有効な水素化仕上げ条件下で水素化仕上げされる、請求項1に記載の方法。第1の有効な水素化分解条件の一環としてかまたは第1の有効な脱ロウ処理条件の一環として導入される水素ガスが、水素化処理されたガス流出物、クリーン水素ガス、リサイクルガスおよびそれらの組み合わせから選択される、請求項1に記載の方法。前記脱ロウ処理触媒が、200:1~30:1のSiO2:Al2O3比を有するモレキュラーシーブを含み、そして0.1重量~3.33重量の骨格Al2O3分を含み、前記脱ロウ処理触媒が、0.1~5重量の白金を含む、請求項1に記載の方法。前記モレキュラーシーブが、EU-1、ZSM-35、ZSM-11、ZSM-57、NU-87、ZSM-22、EU-2、EU-11、ZBM-30、ZSM-48、ZSM-23、またはそれらの組み合わせである、請求項8に記載の方法。前記モレキュラーシーブが、ZSM-48、ZSM-23、またはそれらの組み合わせである、請求項9に記載の方法。前記脱ロウ処理触媒が、少なくとも1種の低表面積金属酸化物、耐熱性バインダーを含み、前記バインダーが、シリカ、アルミナ、チタニア、ジルコニア、またはシリカ-アルミナである、請求項1に記載の方法。前記金属酸化物、耐熱性バインダーが、前記第1金属酸化物、耐熱性バインダーとは異なる第2金属酸化物、耐熱性バインダーをさらに含む、請求項11に記載の方法。前記脱ロウ処理触媒が、25以上のミクロ細孔表面積の全表面積に対する比からなり、前記全表面積が前記外部ゼオライトの表面積プラス前記バインダーの表面積に等しく、前記バインダーの表面積が100m2/g以下である、請求項11に記載の方法。前記水素化分解触媒がゼオライトYベースの触媒である、請求項1に記載の方法。潤滑油基油製品留分を形成するために分留する工程が、少なくとも2cStの粘度を有する潤滑油基油生成物、および0Wグレード、5Wグレード、または10WグレードのSAEJ300に従って製造されるエンジンオイルでの使用に好適な少なくとも4cStの粘度を有する潤滑油基油生成物を含む、複数の潤滑油基油生成物を形成することを含む、請求項1に記載の方法。前記潤滑油基油製品留分の少なくとも一部が、前記塔底留分の前記水素化分解へのインプットとしてリサイクルされる、請求項1に記載の方法。水素化処理された原料油を、第1の有効な脱ロウ処理条件下で脱ロウ処理触媒と接触させて脱ロウ処理された流出物を生成する工程であって、前記脱ロウ処理触媒が、少なくとも1種の脱アルミニウムされていない、一次元の、10員環細孔ゼオライト、および少なくとも1種の第VI族金属、第VIII族金属、またはそれらの組み合わせを含み、前記水素化処理された原料油が中間分離なしに前記脱ロウ処理触媒に送られる工程;前記脱ロウ処理された流出物を分留して少なくとも第1のディーゼル製品留分および塔底留分を生成する工程;前記塔底留分を、第2の有効な水素化分解条件下で水素化分解する工程;前記塔底留分を、第2の有効な接触脱ロウ処理条件下で脱ロウ処理する工程;及び前記水素化分解され、脱ロウ処理された塔底留分を分留して少なくとも第2のディーゼル製品留分および潤滑油基油製品留分を形成する工程を含む、ディーゼル燃料および潤滑油基油の製造方法。前記塔底留分を脱ロウ処理する工程が、前記塔底留分の前記水素化分解の前に行われる、請求項17に記載の方法。前記塔底留分が、前記塔底留分の前記水素化分解の前に脱ロウ処理され、そして前記塔底留分の前記水素化分解の後に脱ロウ処理される、請求項18に記載の方法。前記脱ロウ処理された原料油を、前記脱ロウ処理された流出物の分留前に第1の有効な水素化分解条件下で水素化分解触媒と接触させる工程をさらに含む、請求項17に記載の方法。原料油を、第1の有効な水素化処理条件下で水素化処理触媒と接触させて水素化処理された流出物を生成する工程;前記水素化処理された流出物を分留して少なくとも第1のディーゼル製品留分および塔底留分を生成する工程;前記塔底留分を、有効な接触脱ロウ処理条件下で脱ロウ処理する工程であって、前記脱ロウ処理触媒が、少なくとも1種の脱アルミニウムされていない、一次元の、10員環細孔ゼオライト、および少なくとも1種の第VI族金属、第VIII族金属またはそれらの組み合わせを含む工程;前記塔底留分を、有効な水素化分解条件下で水素化分解する工程;及び前記脱ロウ処理され、水素化分解された塔底留分を分留して少なくとも第2のディーゼル製品留分および潤滑油基油製品留分を形成する工程を含む、ディーゼル燃料および潤滑油基油の製造方法。前記有効な水素化分解条件が、200°C~450°Cの温度、250psig~5000psig1.8MPa~34.6MPaの水素分圧、0.2h-1~10h-1の液空間速度、および35.6m3/m3~1781m3/m3200SCF/B~10,000SCF/Bの水素処理ガス比率を含む、請求項21に記載の方法。前記有効な脱ロウ処理条件が、200°C~450°Cの温度、1.8MPa~34.6MPa250psi~5000psiの水素分圧、0.2~10h-1の液空間速度、および35.6~1781m3/m3200~10,000scf/Bの水素循環率を含む、請求項21に記載の方法。前記原料油に対する前記水素化分解され、脱ロウ処理された塔底の総転化率が70~90である、請求項21に記載の方法。原料油を、有効な水素化処理条件下で水素化処理触媒と接触させて水素化処理された流出物を生成する工程;前記水素化処理された流出物を分留して少なくとも第1のディーゼル製品留分および塔底留分を生成する工程;前記塔底留分を、有効な水素化分解条件下で水素化分解する工程;前記塔底留分を、有効な接触脱ロウ処理条件下で脱ロウ処理する工程であって、前記脱ロウ処理触媒が、少なくとも1種の脱アルミニウムされていない、一次元の、10員環細孔ゼオライト、および少なくとも1種の第VI族金属、第VIII族金属またはそれらの組み合わせを含む工程;前記水素化分解され、脱ロウ処理された塔底留分を分留して少なくとも第2のディーゼル製品留分および潤滑油基油製品留分を形成する工程とを含む、ディーゼル燃料および潤滑油基油の製造方法。前記第1ディーゼル製品留分の少なくとも一部が、前記脱ロウ処理工程に供給される、請求項25に記載の方法。前記第1ディーゼル製品留分と前記第2ディーゼル製品留分とを組み合わせる工程をさらに含む、請求項25に記載方法。前記有効な水素化処理条件が、200°C~450°Cの温度、1.8MPa~34.6MPa250psi~5000psiの水素分圧、0.2~10h-1の液空間速度、および35.6~1781m3/m3200~10,000scf/Bの水素循環率を含む、請求項25に記載の方法。前記有効な水素化分解条件が、200°C~450°Cの温度、250psig~5000psig1.8MPa~34.6MPaの水素分圧、0.2h-1~10h-1の液空間速度、および35.6m3/m3~1781m3/m3200SCF/B~10,000SCF/Bの水素処理ガス比率を含む、請求項25に記載の方法。前記有効な脱ロウ処理条件が、200°C~450°Cの温度、1.8MPa~34.6MPa250psi~5000psiの水素分圧、0.2~10h-1の液空間速度、および35.6~1781m3/m3200~10,000scf/Bの水素循環率を含む、請求項25に記載の方法。有効な水素化処理条件、有効な脱ロウ処理条件、または有効な水素化分解条件の一環として導入される水素ガスが、水素化処理されたガス流出物、クリーン水素ガス、リサイクルガスおよびそれらの組み合わせから選択される、請求項25に記載の方法。前記脱ロウ処理触媒が、200:1~30:1のSiO2:Al2O3比を有するモレキュラーシーブを含み、そして0.1重量~3.33重量の骨格Al2O3分を含み、前記脱ロウ処理触媒が0.1~5重量の白金を含む、請求項25に記載の方法。前記モレキュラーシーブが、EU-1、ZSM-35、ZSM-11、ZSM-57、NU-87、ZSM-22、EU-2、EU-11、ZBM-30、ZSM-48、ZSM-23、またはそれらの組み合わせである、請求項32に記載の方法。前記モレキュラーシーブが、ZSM-48、ZSM-23、またはそれらの組み合わせである、請求項33に記載の方法。前記脱ロウ処理触媒が、少なくとも1種の低表面積金属酸化物、耐熱性バインダーを含み、前記バインダーが、シリカ、アルミナ、チタニア、ジルコニア、またはシリカ-アルミナである、請求項25に記載の方法。前記金属酸化物、耐熱性バインダーが、前記第1金属酸化物、耐熱性バインダーとは異なる第2金属酸化物、耐熱性バインダーをさらに含む、請求項35に記載の方法。前記脱ロウ処理触媒が、25以上のミクロ細孔表面積の全表面積に対する比からなり、前記全表面積が前記外部ゼオライトの表面積プラス前記バインダーの表面積に等しく、前記バインダーの表面積が100m2/g以下である、請求項35に記載の方法。前記水素化分解触媒がゼオライトYベースの触媒である、請求項25に記載の方法。前記水素化分解され、脱ロウ処理された塔底留分を、前記第2分留工程の前に有効な水素化仕上げ条件下で水素化仕上げする工程をさらに含む請求項25に記載の方法。潤滑油基油製品留分を形成するために分留する工程が、少なくとも2cStの粘度を有する潤滑油基油生成物、および0Wグレード、5Wグレード、または10WグレードのSAEJ300に従って製造されるエンジンオイルでの使用に好適な少なくとも4cStの粘度を有する潤滑油基油生成物を含む、複数の潤滑油基油生成物を形成することを含む、請求項25に記載の方法。原料油を、有効な水素化処理条件下で水素化処理触媒と接触させて水素化処理された流出物を生成する工程;前記水素化処理された流出物を分留して少なくとも第1ディーゼル製品留分および第1塔底留分を生成する工程;前記塔底留分を、有効な接触脱ロウ処理条件下で脱ロウ処理する工程であって、前記脱ロウ処理触媒が、少なくとも1種の脱アルミニウムされていない、一次元の、10員環細孔ゼオライト、および少なくとも1種の第VI族金属、第VIII族金属またはそれらの組み合わせを含む工程;前記脱ロウ処理された塔底留分を分留して少なくとも第2ディーゼル製品留分および第2塔底留分を形成する工程と;前記第2塔底留分を、有効な水素化分解条件下で水素化分解して第3塔底留分を形成する工程;及び前記第3塔底留分を分留して少なくともナフサ製品留分、ディーゼル製品留分および潤滑油基油製品留分を形成する工程を含む、ディーゼル燃料および潤滑油基油の製造方法。前記第3塔底留分の少なくとも一部が、前記脱ロウ処理工程にリサイクルして戻される、請求項41に記載の方法。前記第3塔底留分の少なくとも一部が、前記第2分留工程にリサイクルして戻される、請求項41に記載の方法。前記有効な水素化処理条件が、200°C~450°Cの温度、1.8MPa~34.6MPa250psi~5000psiの水素分圧、0.2~10h-1の液空間速度、および35.6~1781m3/m3200~10,000scf/Bの水素循環率を含む、請求項41に記載の方法。前記有効な水素化分解条件が、200°C~450°Cの温度、250psig~5000psig1.8MPa~34.6MPaの水素分圧、0.2h-1~10h-1の液空間速度、および35.6m3/m3~1781m3/m3200SCF/B~10,000SCF/Bの水素処理ガス比率を含む、請求項41に記載の方法。前記有効な脱ロウ処理条件が、200°C~450°Cの温度、1.8MPa~34.6MPa250psi~5000psiの水素分圧、0.2~10h-1の液空間速度、および35.6~1781m3/m3200~10,000scf/Bの水素循環率を含む、請求項41に記載の方法。有効な水素化処理条件、有効な脱ロウ処理条件、または有効な水素化分解条件の一環として導入される水素ガスが、水素化処理されたガス流出物、クリーン水素ガス、リサイクルガスおよびそれらの組み合わせから選択される、請求項41に記載の方法。前記脱ロウ処理触媒が、200:1~30:1のSiO2:Al2O3比を有するモレキュラーシーブを含み、そして0.1重量~3.33重量の骨格Al2O3分を含み、前記脱ロウ処理触媒が0.1~5重量の白金を含む、請求項41に記載の方法。前記モレキュラーシーブが、EU-1、ZSM-35、ZSM-11、ZSM-57、NU-87、ZSM-22、EU-2、EU-11、ZBM-30、ZSM-48、ZSM-23、またはそれらの組み合わせである、請求項48に記載の方法。前記モレキュラーシーブが、ZSM-48、ZSM-23、またはそれらの組み合わせである、請求項49に記載の方法。前記脱ロウ処理触媒が、少なくとも1種の低表面積金属酸化物、耐熱性バインダーを含み、前記バインダーが、シリカ、アルミナ、チタニア、ジルコニア、またはシリカ-アルミナである、請求項41に記載の方法。前記金属酸化物、耐熱性バインダーが、前記第1金属酸化物、耐熱性バインダーとは異なる第2金属酸化物、耐熱性バインダーをさらに含む、請求項51に記載の方法。前記脱ロウ処理触媒が、25以上のミクロ細孔表面積の全表面積に対する比からなり、前記全表面積が前記外部ゼオライトの表面積プラス前記バインダーの表面積に等しく、前記バインダーの表面積が100m2/g以下である、請求項51に記載の方法。前記水素化分解触媒がゼオライトYベースの触媒である、請求項41に記載の方法。前記第3塔底留分を、前記第3分留工程の前に有効な水素化仕上げ条件下で水素化仕上げする工程をさらに含む請求項41に記載の方法。潤滑油基油製品留分を形成するために分留する工程が、少なくとも2cStの粘度を有する潤滑油基油生成物、および0Wグレード、5Wグレード、または10WグレードのSAEJ300に従って製造されるエンジンオイルでの使用に好適な少なくとも4cStの粘度を有する潤滑油基油生成物を含む、複数の潤滑油基油生成物を形成することを含む、請求項41に記載の方法。原料油を、有効な水素化処理条件下で水素化処理触媒と接触させて水素化処理された流出物を生成する工程;前記水素化処理された流出物を分留して少なくとも第1ディーゼル製品留分および第1塔底留分を生成する工程;前記第1塔底留分を、有効な水素化分解条件下で水素化分解して第2塔底留分を形成する工程;前記第2塔底留分を分留して少なくとも第2ディーゼル製品留分および第3塔底留分を形成する工程;前記第3塔底留分の少なくとも一部を、有効な接触脱ロウ処理条件下で脱ロウ処理する工程であって、前記脱ロウ処理触媒が、少なくとも1種の脱アルミニウムされていない、一次元の、10員環細孔ゼオライト、および少なくとも1種の第VI族金属、第VIII族金属またはそれらの組み合わせを含む工程;及び前記脱ロウ処理された第3塔底留分および前記脱ロウ処理されていない第3塔底留分を分留して少なくともナフサ製品留分、第3ディーゼル製品留分および潤滑油基油製品留分を形成する工程を含む、ディーゼル燃料および潤滑油基油の製造方法。前記第1ディーゼル製品留分、前記第2ディーゼル製品留分またはそれらの組み合わせの一部を、有効な接触脱ロウ処理条件下で脱ロウ処理する工程をさらに含む請求項57に記載の方法。前記第1ディーゼル製品留分と、前記第2ディーゼル製品留分と前記第3ディーゼル製品留分とを組み合わせる工程をさらに含む、請求項57に記載方法。前記有効な水素化処理条件が、200°C~450°Cの温度、1.8MPa~34.6MPa250psi~5000psiの水素分圧、0.2~10h-1の液空間速度、および35.6~1781m3/m3200~10,000scf/Bの水素循環率を含む、請求項57に記載の方法。前記有効な水素化分解条件が、200°C~450°Cの温度、250psig~5000psig1.8MPa~34.6MPaの水素分圧、0.2h-1~10h-1の液空間速度、および35.6m3/m3~1781m3/m3200SCF/B~10,000SCF/Bの水素処理ガス比率を含む、請求項57に記載の方法。前記有効な脱ロウ処理条件が、200°C~450°Cの温度、1.8MPa~34.6MPa250psi~5000psiの水素分圧、0.2~10h-1の液空間速度、および35.6~1781m3/m3200~10,000scf/Bの水素循環率を含む、請求項57に記載の方法。有効な水素化処理条件、有効な脱ロウ処理条件、または有効な水素化分解条件の一環として導入される水素ガスが、水素化処理されたガス流出物、クリーン水素ガス、リサイクルガスおよびそれらの組み合わせから選択される、請求項57に記載の方法。前記脱ロウ処理触媒が、200:1~30:1のSiO2:Al2O3比を有するモレキュラーシーブを含み、そして0.1重量~3.33重量の骨格Al2O3分を含み、前記脱ロウ処理触媒が0.1~5重量の白金を含む、請求項57に記載の方法。前記モレキュラーシーブが、EU-1、ZSM-35、ZSM-11、ZSM-57、NU-87、ZSM-22、EU-2、EU-11、ZBM-30、ZSM-48、ZSM-23、またはそれらの組み合わせである、請求項64に記載の方法。前記モレキュラーシーブが、ZSM-48、ZSM-23、またはそれらの組み合わせである、請求項65に記載の方法。前記脱ロウ処理触媒が、少なくとも1種の低表面積金属酸化物、耐熱性バインダーを含み、前記バインダーが、シリカ、アルミナ、チタニア、ジルコニア、またはシリカ-アルミナである、請求項57に記載の方法。前記金属酸化物、耐熱性バインダーが、前記第1金属酸化物、耐熱性バインダーとは異なる第2金属酸化物、耐熱性バインダーをさらに含む、請求項67に記載の方法。前記脱ロウ処理触媒が、25以上のミクロ細孔表面積の全表面積に対する比からなり、前記全表面積が前記外部ゼオライトの表面積プラス前記バインダーの表面積に等しく、前記バインダーの表面積が100m2/g以下である、請求項67に記載の方法。前記水素化分解触媒がゼオライトYベースの触媒である、請求項57に記載の方法。前記脱ロウ処理された第3塔底留分を、前記第3分留工程の前に有効な水素化仕上げ条件下で水素化仕上げする工程をさらに含む請求項57に記載の方法。潤滑油基油製品留分を形成するために分留する工程が、少なくとも2cStの粘度を有する潤滑油基油生成物、および0Wグレード、5Wグレード、または10WグレードのSAEJ300に従って製造されるエンジンオイルでの使用に好適な少なくとも4cStの粘度を有する潤滑油基油生成物などの、複数の潤滑油基油生成物を形成することを含む、請求項57に記載の方法。水素化処理された原料油を、中間分離なしに第1の有効な水素化分解条件下で水素化分解触媒と接触させて水素化分解された流出物を生成する工程;前記水素化分解された流出物全体を、中間分離なしに、少なくとも1種の脱アルミニウムされていない、一次元の、10員環細孔ゼオライト、および少なくとも1種の第VI族金属、第VIII族金属またはそれらの組み合わせを含む第1脱ロウ処理触媒の存在下に第1の有効な接触脱ロウ処理条件下で接触脱ロウ処理して脱ロウ処理された流出物を形成する工程であって、前記接触脱ロウ処理工程に供給される液体およびガス状形態中の総計硫黄が、水素化処理された原料油基準で1000重量ppm超の硫黄である工程;前記脱ロウ処理された流出物を分留して少なくともナフサ製品留分、第1ディーゼル製品留分、および塔底留分を生成する工程;前記塔底留分を、第2の有効な水素化分解条件下で水素化分解する工程;前記塔底留分を、少なくとも1種の脱アルミニウムされていない、一次元の、10員環細孔ゼオライト、および少なくとも1種の第VI族金属、第VIII族金属またはそれらの組み合わせを含む第2脱ロウ処理触媒の存在下に第2の有効な接触脱ロウ処理条件下で接触脱ロウ処理する工程;及び前記水素化分解され、脱ロウ処理された塔底留分を分留して少なくとも第2のディーゼル製品留分および潤滑油基油製品留分を形成する工程を含むナフサ燃料、ディーゼル燃料、および潤滑油基油の製造方法。前記第1脱ロウ処理触媒、前記第2脱ロウ処理触媒、または前記第1脱ロウ処理触媒および前記第2脱ロウ処理触媒が両方とも、少なくとも1種の低表面積金属酸化物、耐熱性バインダーを含む、請求項73に記載の方法。前記塔底留分の前記接触脱ロウ処理が、前記第2水素化分解工程の前、前記第2水素化分解工程の後、または前記第2水素化分解工程の前および後の両方に行われる、請求項73に記載の方法。ある実施形態においては、ナフサ燃料、ディーゼル燃料、および潤滑油基油の製造方法が提供される。この方法は、被水素化処理又は水素化処理された原料油を、第1の有効な水素化分解条件下で水素化分解触媒と接触させて被水素化分解又は水素化分解された流出物を生成する工程を含む。被水素化処理原料油は、中間分離なしに水素化分解触媒に転送される。被水素化分解流出物全体は、分離なしに、接触脱ロウ処理工程に送られる又は転送される。被水素化分解流出物全体は、脱ロウ処理触媒の存在下に第1の有効な接触脱ロウ処理条件下で脱ロウ処理される。脱ロウ処理触媒は、少なくとも1種の脱アルミニウムされていない、一次元の、10員環細孔ゼオライト、および少なくとも1種の第VI族金属、第VIII族金属またはそれらの組み合わせを含む。任意選択的に、脱ロウ処理触媒は、少なくとも1つの低表面積金属酸化物、耐熱性バインダーを含むことができる。脱ロウ処理段階に供給される液体およびガス状形態中の総計硫黄は、被水素化処理原料油基準で1000重量ppm超の硫黄である。被脱ロウ処理又は脱ロウ処理された流出物は、少なくともナフサ製品留分、第1ディーゼル製品留分、および塔底留分を生成するために分留される。塔底留分は、第2の有効な水素化分解条件下で水素化分解される。塔底留分はまた、第2の有効な接触脱ロウ処理条件下で脱ロウ処理される。塔底留分の脱ロウ処理は、水素化分解の前に、水素化分解の後に、または水素化分解の前および後の両方に行うことができる。被水素化分解、被脱ロウ処理塔底留分は、少なくとも第2のディーゼル製品留分および潤滑油基油製品留分を形成するために分留される。別の実施形態においては、ディーゼル燃料および潤滑油基油の製造方法が提供される。この方法は、被水素化処理又は水素化処理された原料油を、第1の有効な脱ロウ処理条件下で脱ロウ処理触媒と接触させて被脱ロウ処理又は脱ロウ処理された流出物を生成する工程を含む。脱ロウ処理触媒は、少なくとも1種の脱アルミニウムされていない、一次元の、10員環細孔ゼオライト、および少なくとも1種の第VI族金属、第VIII族金属またはそれらの組み合わせを含む。任意選択的に、脱ロウ処理触媒は、少なくとも1つの低表面積金属酸化物、耐熱性バインダーを含むことができる。被水素化処理原料油は、中間分離なしに脱ロウ処理触媒に送られる又は転送される。被脱ロウ処理流出物は、少なくとも第1のディーゼル製品留分および塔底留分を生成するために分留される。塔底留分は、第1の有効な水素化分解条件下で水素化分解される。塔底留分はまた、第2の有効な接触脱ロウ処理条件下で脱ロウ処理される。被水素化分解又は水素化分解された、被脱ロウ処理塔底留分は、少なくとも第2のディーゼル製品留分および潤滑油基油製品留分を形成するために分留される。さらに別の実施形態においては、ディーゼル燃料および潤滑油基油の製造方法が提供される。この方法は、原料油を、第1の有効な水素化処理条件下で水素化処理触媒と接触させて被水素化処理又は水素化処理された流出物を生成する工程を含む。被水素化処理流出物は、少なくとも第1のディーゼル製品留分および塔底留分を生成するために分留される。塔底留分は、有効な接触脱ロウ処理条件下で脱ロウ処理され、脱ロウ処理触媒は、少なくとも1種の脱アルミニウムされていない、一次元の、10員環細孔ゼオライト、および少なくとも1種の第VI族金属、第VIII族金属、またはそれらの組み合わせを含む。任意選択的に、脱ロウ処理触媒は、少なくとも1種の低表面積金属酸化物、耐熱性バインダーを含むことができる。塔底留分はまた、有効な水素化分解条件下で水素化分解される。被水素化分解又は水素化分解された、被脱ロウ処理又は脱ロウ処理された塔底留分は、少なくとも第2のディーゼル製品留分および潤滑油基油製品留分を形成するために分留される。さらにその上別の実施形態においては、ディーゼル燃料および潤滑油基油の製造方法が提供される。この方法は、原料油を、有効な水素化処理条件下で水素化処理触媒と接触させて被水素化処理又は水素化処理された流出物を生成する工程と;被水素化処理流出物を分留して少なくとも第1のディーゼル製品留分および塔底留分を生成する工程と;塔底留分を、有効な水素化分解条件下で水素化分解する工程と;塔底留分を、有効な接触脱ロウ処理条件下で脱ロウ処理する工程であって、脱ロウ処理触媒が、少なくとも1種の脱アルミニウムされていない、一次元の、10員環細孔ゼオライト、および少なくとも1種の第VI族金属、第VIII族金属またはそれらの組み合わせを含む工程と;被水素化分解又は水素化分解された、被脱ロウ処理又は脱ロウ処理された塔底留分を分留して少なくとも第2のディーゼル製品留分および潤滑油基油製品留分を形成する工程とを含む。さらにその上別の実施形態においては、ディーゼル燃料および潤滑油基油の製造方法が提供される。この方法は、原料油を、有効な水素化処理条件下で水素化処理触媒と接触させて被水素化処理又は水素化処理された流出物を生成する工程と;被水素化処理流出物を分留して少なくとも第1ディーゼル製品留分および第1塔底留分を生成する工程と;塔底留分を、有効な接触脱ロウ処理条件下で脱ロウ処理する工程であって、脱ロウ処理触媒が、少なくとも1種の脱アルミニウムされていない、一次元の、10員環細孔ゼオライト、および少なくとも1種の第VI族金属、第VIII族金属またはそれらの組み合わせを含む工程と;被脱ロウ処理又は脱ロウ処理された塔底留分を分留して少なくとも第2ディーゼル製品留分および第2塔底留分を形成する工程と;第2塔底留分を、有効な水素化分解条件下で水素化分解して第3塔底留分を形成する工程と;第3塔底留分を分留して少なくともナフサ製品留分、ディーゼル製品留分および潤滑油基油製品留分を形成する工程とを含む。さらにその上別の実施形態においては、ディーゼル燃料および潤滑油基油の製造方法が提供される。この方法は、原料油を、有効な水素化処理条件下で水素化処理触媒と接触させて被水素化処理又は水素化処理された流出物を生成する工程と;被水素化処理流出物を分留して少なくとも第1ディーゼル製品留分および第1塔底留分を生成する工程と;第1塔底留分を、有効な水素化分解条件下で水素化分解して第2塔底留分を形成する工程と;第2塔底留分を分留して少なくとも第2ディーゼル製品留分および第3塔底留分を形成する工程と;第3塔底留分の少なくとも一部を、有効な接触脱ロウ処理条件下で脱ロウ処理する工程であって、脱ロウ処理触媒が、少なくとも1種の脱アルミニウムされていない、一次元の、10員環細孔ゼオライト、および少なくとも1種の第VI族金属、第VIII族金属またはそれらの組み合わせを含む工程と;被脱ロウ処理又は脱ロウ処理された第3塔底留分および非脱ロウ処理又は脱ロウ処理されていない第3塔底留分を分留して少なくともナフサ製品留分、第3のディーゼル製品留分および潤滑油基油製品留分を形成する工程とを含む。さらにその上別の実施形態においては、ナフサ燃料、ディーゼル燃料、および潤滑油基油の製造方法が提供される。この方法は、被水素化処理又は水素化処理された原料油を、第1の有効な水素化分解条件下で水素化分解触媒と接触させて被水素化分解又は水素化分解された流出物を生成する工程を含む。被水素化処理原料油は、中間分離なしに水素化分解触媒に転送される。被水素化分解流出物全体は、中間分離なしに、接触脱ロウ処理段階に転送される。被水素化分解流出物全体は、脱ロウ処理触媒の存在下に第1の有効な接触脱ロウ処理条件下で脱ロウ処理される。脱ロウ処理触媒は、少なくとも1種の脱アルミニウムされていない、一次元の、10員環細孔ゼオライト、および少なくとも1種の第VI族金属、第VIII族金属またはそれらの組み合わせを含む。任意選択的に、脱ロウ処理触媒は、少なくとも1種の低表面積金属酸化物、耐熱性バインダーを含むことができる。脱ロウ処理段階に供給される液体およびガス状形態中の総計硫黄は、被水素化処理原料油基準で1000重量ppm超の硫黄である。被脱ロウ処理又は脱ロウ処理された流出物は、少なくともナフサ製品留分、第1のディーゼル製品留分、および塔底留分を生成するために分留される。塔底留分は、第2の有効な水素化分解条件下で水素化分解される。塔底留分はまた、第2の有効な接触脱ロウ処理条件下で脱ロウ処理される。塔底留分の脱ロウ処理は、水素化分解の前に、水素化分解の後に、または水素化分解の前および後の両方に行うことができる。被水素化分解、被脱ロウ処理塔底留分は、少なくとも第2のディーゼル製品留分および潤滑油基油製品留分を形成するために分留される。本明細書における発明を実施するための形態およびクレーム内のすべての数値は、示された値を約またはおおよそで修飾され、当業者によって予期されるであろう実験誤差および変動を考慮している。概観重質留出物またはガスオイル又は軽油型原料などの、より重質の原料を処理するための一選択肢は、水素化分解を用いて原料の一部を転化することである。原料の一部は、ナフサおよびディーゼル燃料製品用に使用することができる700°F371°C部分などの、特定の沸点未満で転化され、一方残りの未転化部分は、潤滑油基油として使用することができる。ディーゼルおよび/または潤滑油基油収率の向上は、脱ロウ処理触媒の使用によって可能にされる代わりの構成にある程度は基づくことができる。たとえば、ゼオライトYベースの水素化分解触媒は、環状および/または分岐炭化水素のクラッキングに対して選択的である。分岐がほとんどないまたはまったくないパラフィン分子は、所望レベルの転化率を達成するために苛酷な水素化分解条件を必要とする可能性がある。これは、原料中の環状分子および/またはより強く分岐した分子の過分解をもたらし得る。接触脱ロウ処理プロセスは、パラフィン分子の分岐を増加させることができる。これは、増加した数の分岐を持ったパラフィン分子をより低い沸点の化学種に転化するその後の水素化分解段階の能力を高めることができる。様々な実施形態において、ナフサおよび他のより価値の少ない化学種へのより高沸点の分子の転化を最小限にしながら、スウェットまたはサワー環境での使用に好適である脱ロウ処理触媒を選択することができる。脱ロウ処理触媒は、原料の最初の水素化処理、被水素化処理原料の水素化分解、および水素化分解からの流出物の脱ロウ処理、ならびに任意選択的な最終水素化処理を含む第1段階における統合プロセスの一環として使用することができる。あるいは、脱ロウ処理段階は、水素化分解の前の被水素化処理原料に関して行うことができる。任意選択的に、水素化分解段階は省略することができる。被処理原料は次に、700°F371°C未満などの、特定の温度未満で沸騰する原料の部分を分離するために分留することができる。第2段階は次に、分留装置からの未転化塔底物を処理するために用いることができる。塔底留分は、さらなる転化のために水素化分解し、任意選択的に水素化仕上げし、任意選択的に脱ロウ処理することができる。従来のスキームにおいては、いずれの接触脱ロウ処理および/または水素異性化も、別個の反応器で行われる。これは、従来型触媒が、水素化分解装置流出物中に典型的には存在するH2S、NH3、有機硫黄および/または有機窒素などのヘテロ原子汚染物質によって被毒するという事実のためである。こうして、従来のスキームにおいては、分離工程がヘテロ原子汚染物質の量を先ず低減するために用いられる。蒸留はまた、水素化分解装置流出物から様々なカットを分離するために行われる必要があり、この分離は、蒸留と同時に、それ故脱ロウ処理の前に行われてもよい。これは、ディーゼルカットまたは潤滑油基油カットに使用することができるであろう幾つかの価値ある炭化水素分子が除外されることを意味する。様々な実施形態において、脱ロウ処理触媒の層は、分離段階の必要なしに、第1段階における水素化処理工程および/または水素化分解工程の後に含めることができる。耐汚染物質性触媒を使用することによって、穏和な脱ロウ処理工程は、被水素化処理流出物、被水素化分解流出物、または被水素化処理および被水素化分解流出物全体に関して行うことができる。これは、流出物中に存在するすべての分子が、穏和な脱ロウ処理に曝されることを意味する。この穏和な脱ロウ処理は、より長鎖の分子の沸点を修正し、こうして、普通は塔底物として蒸留工程を出るであろう分子が、潤滑油基油に好適な分子に転化されることを可能にするであろう。同様に、潤滑油基油に好適な幾らかの分子は、ディーゼル範囲分子に転化されるであろう。脱ロウ処理工程を第1サワー段階に有することによって、第1段階からの流出物の低温流動特性を改善することができる。これは、第1ディーゼル生成物が第1段階後の分留から生成することを可能にすることができる。第1段階後の分留からのディーゼル生成物の生成は、1つ以上の利点を提供することができる。これは、水素化分解への第1ディーゼル生成物のさらなる暴露を回避することができ、それ故ディーゼルに対して生成するナフサの量を低減する。第1段階後の分留装置からのディーゼル生成物の除去はまた、第2またはその後の段階において処理される流出物の容積を低減する。さらに別の利点は、第1段階からの塔底生成物が、脱ロウ処理機能なしの第1段階と比べて改善された品質を有することであり得る。たとえば、第2段階用のインプットとして使用される塔底留分は、改善された低温流動特性を有することができる。これは、所望の製品規格を達成するために第2段階に必要とされる苛酷さを低減することができる。第2段階は、様々な方法で配置構成することができる。一選択肢は、ディーゼル生成を強調することであり得る。このタイプの選択肢においては、第2段階からの未転化塔底物の一部は、第2段階にリサイクルすることができる。これは任意選択的に、ディーゼル生成を最大限にするために、消滅するまで行うことができる。あるいは、第2段階は、塔底物から少なくとも幾らかの潤滑油基油を生成するために配置構成することができる。さらに別の利点は、幾つかの実施形態によって提供される柔軟性であることができる。脱ロウ処理能力を第1段階および第2段階の両方に含めることは、触媒を潜在的な被毒から防護するために条件を選択することとは対照的に、プロセス条件が所望の製品に基づいて選択されることを可能にすることができる。本発明により使用される脱ロウ処理触媒は、硫黄原料の存在下で従来型脱ロウ処理触媒と比べて活性利点を提供することができる。脱ロウ処理との関連で、硫黄原料は、少なくとも100重量ppmの硫黄、または少なくとも1000重量ppmの硫黄、または少なくとも2000重量ppmの硫黄、または少なくとも4000重量ppmの硫黄、または少なくとも40,000重量ppmの硫黄を含有する原料を表すことができる。原料と水素ガスとの混合物は、1,000重量ppm以上の硫黄、または5,000重量ppm以上の硫黄、または15,000重量ppm以上の硫黄を含むことができる。さらに別の実施形態においては、硫黄は、ガス中にのみに、液体中にのみまたは両方に存在してもよい。本発明開示のためには、これらの硫黄レベルは、被水素化処理原料油基準で百万重量部当たりの重量部ppm単位での脱ロウ処理段階に供給される液体およびガス形態中の総計硫黄と定義される。この利点は、低表面積金属酸化物耐熱性バインダーと組み合わせて10員環細孔、一次元ゼオライトを含む触媒の使用によって達成することができ、それらの両方は、ミクロ細孔表面積の全表面積に対する高い比を得るように選択される。あるいは、ゼオライトは、低いシリカとアルミナとの比を有する。別の代替形態として、触媒は、非結合10員環細孔、一次元ゼオライトを含むことができる。脱ロウ処理触媒はさらに、第VI族または第VIII族金属、好ましくは第VIII族貴金属などの、金属水素化機能を含むことができる。好ましくは、脱ロウ処理触媒は、ZSM-48またはZSM-23などの、一次元10員環細孔触媒である。外部表面積およびミクロ細孔表面積は、触媒の全表面積を特徴づける一方法を意味する。これらの表面積は、BET法を表面積測定のために用いる窒素ポロシメトリーデータの解析に基づいて計算される。たとえば、Johnson,M.F.L.,Jour.Catal.,52,4251978を参照されたい。ミクロ細孔表面積は、脱ロウ処理触媒中のゼオライトの一次元細孔による表面積を意味する。触媒中のゼオライトのみが、表面積のこの部分に関与するであろう。外部表面積は、触媒内のゼオライトかバインダーかのどちらかに起因することができる。原料油広範囲の石油および化学原料油が、本発明に従って水素処理することができる。好適な原料油としては、全原油および減圧原油、常圧および減圧残油、プロパン脱瀝残油、たとえば、ブライトストック、循環油、FCC塔底物、常圧および減圧ガスオイルならびにコーカーガスオイルなどのガスオイル、生ヴァージン留出物などの軽質から重質留出物、水素化分解物、被水素化処理油、被脱ロウ処理油、スラックワックス、フィッシャー-トロプシュワックス、ラフィネートなど、ならびにこれらの材料の組み合わせが挙げられる。典型的な原料としては、たとえば、約593°C約1100°F以下で、通常約350°C~500°C約660°F~約935°Fの範囲で沸騰する減圧ガスオイルが挙げられるであろうし、この場合には、生成するディーゼル燃料の割合は対応してより大きい。幾つかの実施形態においては、原料の硫黄分は、少なくとも100重量ppmの硫黄、または少なくとも1000重量ppmの硫黄、または少なくとも2000重量ppmの硫黄、または少なくとも4000重量ppmの硫黄、または少なくとも40,000重量ppmの硫黄であることができる。サワー処理環境に耐える段階については、処理段階における硫黄の一部は、水素処理ガスストリーム中の含有硫黄であり得ることに留意されたい。これは、たとえば、H2Sを不純物として含有する水素処理反応からの流出物水素ストリームが、H2Sの幾らかまたはすべての除去なしにサワー環境プロセスへの水素インプットとして使用されることを可能にする。H2Sを不純物として含有する水素ストリームは、本発明によるプロセスの段階の1つからの部分的にきれいにされた被リサイクル水素ストリームであることができるか、または水素ストリームは、別の製油所プロセスからのものであることができる。プロセスフロースキーム下記の考察において、段階は、単一の反応器または複数の反応器に相当することができる。任意選択的に、複数の平行反応器を、プロセスの1つ以上を行うために用いることができるか、または複数の平行反応器を、段階におけるすべてのプロセスのために用いることができる。それぞれの段階および/または反応器は、水素処理触媒を含有する1つ以上の触媒床を含むことができる。下記の考察における触媒の床は、部分的な物理触媒床を意味し得ることに留意されたい。たとえば、反応器内の触媒床は、水素化分解触媒で部分的に、そして脱ロウ処理触媒で部分的に満たすことができる。説明において便宜上、たとえ2つの触媒が単一触媒床に一緒に積み重ねられている可能性があるとしても、水素化分解触媒および脱ロウ処理触媒はそれぞれ、概念的に別個の触媒床と言うことができる。様々なプロセスフロースキームは、本発明の様々な実施形態に従って利用可能である。一例では、原料は最初に、原料を水素化処理触媒の1つ以上の床に曝すことによって水素化処理することができる。被水素化処理原料全体は、分離なしに、次に水素化分解触媒の1つ以上の床の存在下に水素化分解することができる。被水素化処理、被水素化分解原料全体は、分離なしに、次に脱ロウ処理触媒の1つ以上の床の存在下に脱ロウ処理することができる。任意選択的な第2水素化処理触媒床をまた、水素化分解プロセスか脱ロウ処理プロセスかのどちらかの後に含めることができる。水素化処理、水素化分解、および脱ロウ処理プロセスを中間分離なしに行うことによって、これらのプロセスを行うために必要とされる設備は、単一段階に含めることができる。別の例では、原料は最初に、原料を水素化処理触媒の1つ以上の床に曝すことによって水素化処理することができる。被水素化処理原料全体は、分離なしに、次に脱ロウ処理触媒の1つ以上の床の存在下に脱ロウ処理することができる。被水素化処理、被脱ロウ処理原料全体は、分離なしに、次に水素化分解触媒の1つ以上の床の存在下に任意選択的に水素化分解することができる。任意選択的な第2水素化処理触媒床をまた含めることができる。水素化処理、脱ロウ処理、および水素化分解プロセスを中間分離なしに行うことによって、これらのプロセスを行うために必要とされる設備は、単一段階に含めることができる。サワー環境における水素化処理、脱ロウ処理、および/または水素化分解の後に、被水素処理原料は、様々な生成物へと分留することができる。分留のための一選択肢は、被水素処理原料を、700°F371°Cなどの、所望の転化温度よりも上または下で沸騰する部分へ分離することであり得る。この選択肢においては、371°C未満で沸騰する部分は、ナフサ沸点範囲生成物、ディーゼル沸点範囲生成物、ナフサ沸点範囲生成物よりも軽質の炭化水素、ならびにH2SおよびNH3などの水素処理中に発生した汚染物質ガスを含有する部分に相当する。任意選択的に、様々な生成物ストリームの1つ以上は、分留によって別個の生成物として分離することができるか、または371°C未満で沸騰する部分からのこれらの生成物の分離は、その後の分留工程において行うことができる。任意選択的に、371°C未満で沸騰する部分は、灯油生成物をまた含めるために分留することができる。371°Cよりも上で沸騰する部分は塔底留分に相当する。この塔底留分は、水素処理触媒の1つ以上のタイプを含む第2水素処理段階へ通すことができる。第2段階は、水素化分解触媒の1つ以上の床、脱ロウ処理触媒の1つ以上の床、および任意選択的に水素化仕上げまたは芳香族飽和触媒の1つ以上の床を含むことができる。第2段階における水素処理のための反応条件は、第1段階において用いられる条件と同じものまたはそれらとは異なるものであることができる。第1段階における水素化処理工程および分留のために、塔底留分の硫黄分は、合わせたガスおよび液体硫黄基準で1000wppm以下、または約500wppm以下、または約100wppm以下、または約50wppm以下、または約10wppm以下であることができる。さらに別の選択肢は、水素化仕上げ触媒または芳香族飽和触媒の1つ以上の床を別個の第3段階および/または反応器に含めることであり得る。下記の考察において、水素化仕上げへの言及は、水素化仕上げか芳香族飽和かのどちらかを意味すると、または別個の水素化仕上げプロセスおよび芳香族飽和プロセスを有することを意味すると理解される。水素化仕上げプロセスが原料中の芳香族化合物の量を低減するために望ましい状況においては、先行の水素処理段階における温度よりも低い温度で水素化仕上げプロセスを操作することが望ましいことであり得る。たとえば、脱ロウ処理プロセスを300°Cよりも上の温度で操作し、一方水素化仕上げプロセスを280°C未満の温度で操作することが望ましいこともある。脱ロウ処理プロセスおよび/または水素化分解プロセスとその後の水素化仕上げプロセスとの間の温度差を有することを容易にするための一方法は、触媒床を別個の反応器に収容することである。水素化仕上げプロセスまたは芳香族飽和プロセスは、被水素処理原料の分留の前か後かのどちらかに含めることができる。図1は、本発明の様々な実施形態での使用に好適な2つの反応段階を利用する一般的な反応系の例を示す。図1において、第1反応段階110、分離段階120、および第2反応段階130を含む反応系が示されている。第1反応段階110および第2反応段階130は両方とも、単一反応器として図1においては表されている。あるいは、任意の都合のよい数の反応器を、第1段階110および/または第2段階130のために用いることができる。分離段階120は、ディーゼル燃料生成物を第1段階によって発生した流出物から分離することができる段階である。好適な原料油115は、水素含有ストリーム117と一緒に第1反応段階110へ導入される。原料油は、有効な条件下で1つ以上の触媒床の存在下に水素処理される。第1反応段階110からの流出物119は、分離段階120へ通される。分離段階120は、少なくともディーゼル製品留分124、塔底留分126、および気相留分128を生成することができる。気相留分は、H2SまたはNH3などの汚染物質ならびにC1~C4炭化水素などの低沸点化学種を両方とも含むことができる。任意選択的に、分離段階120はまた、ナフサ留分122および/または灯油留分示されていないを生成することができる。分離段階からの塔底留分126は、第2水素ストリーム137と一緒に、第2水素処理段階130へのインプットとして使用される。塔底留分は、第2段階130において水素処理される。第2段階130からの流出物の少なくとも一部は、第2ナフサ生成物142、第2ディーゼル生成物144、または潤滑油基油生成物146などの、1つ以上の生成物の生成のための分留装置140に送ることができる。分留装置140からの塔底物の別の部分は、任意選択的に第2段階130にリサイクルして147戻すことができる。図7は、本発明の代替実施形態での使用に好適な3つの反応段階を利用する一般的な反応系の例を示す。図7において、第1反応段階210、第1分留段階220、第2反応段階230、第2分留段階240、および第3反応段階250を含む反応系が示されている。第1反応段階210、第2反応段階230および第3反応段階250は、単一反応器として図7では表されている。あるいは、任意の都合のよい数の反応器を、第1段階210、第2段階230および/または第3段階250のために用いることができる。好適な原料油215は、水素含有ストリーム217と一緒に第1反応段階210へ導入される。原料油は、有効な条件下で1つ以上の触媒床の存在下に水素処理される。一形態においては、第1反応段階210は、有効な水素化処理条件で動作する従来型水素化処理反応器であってもよい。第1反応段階流出物219は、第1分留装置220に供給される。第1分留装置220は、第1燃料/ディーゼル範囲材料228および第1潤滑油範囲材料226を取り出すことができる段階である。分留装置からの第1潤滑油範囲材料226は、第2水素ストリーム237と一緒に第2反応段階/水素処理段階230へのインプットとして使用される。第1潤滑油範囲材料226は、第2反応段階230において水素処理される。一形態においては、第2反応段階230は、脱ロウ処理触媒を装填された水素化脱ロウ処理反応器であってもよく、有効な脱ロウ処理条件下で操作されてもよい。第2反応段階230からの第2流出物239は、第2分留装置240に通される。第2分留装置240は、第2燃料/ディーゼル範囲材料238および第2潤滑油範囲材料236を生成することができる。第2分留装置からの第2潤滑油範囲材料236は、第3水素ストリーム247と一緒に、第3反応段階/水素処理段階250へのインプットとして使用されてもよい。第2潤滑油範囲材料236は、第3反応段階250において水素処理される。一形態においては、第3反応段階230は、水素化分解触媒を装填された水素化分解反応器であってもよい。第3反応段階250からの流出物259の少なくとも一部は次に、ナフサ生成物242、燃料/ディーゼル生成物244、または潤滑油基油生成物246などの、1つ以上の生成物の生成のための分留装置示されていないに送ることができる。第3反応段階250からの塔底物261の別の一部は任意選択的に、リサイクルストリーム263によって第2反応段階230か、リサイクルストリーム265によって第2分留段階240か、それらの組み合わせかのどれかにリサイクルして戻すことができる。リサイクルストリーム263は、第3反応段階250からの生成物が、ディーゼル生成物244または潤滑油基油生成物246の低温流動特性規格を満たさず、そしてさらなる脱ロウ処理が規格を満たすために必要であるときに利用される。リサイクルストリーム265は、第3反応段階250からの生成物が、ディーゼル生成物244または潤滑油基油生成物246の低温流動特性規格を満たすためのさらなる脱ロウ処理を必要としないときに利用される。別の形態においては、図7のプロセス構成は、水素化仕上げ反応器を第3反応段階の後におよび分留装置の前にさらに含んでもよい。水素化仕上げ反応器は、水素化仕上げ触媒を装填していてもよく、有効な反応条件でランする。図7のプロセス構成は、3段階水素化分解装置において燃料/ディーゼル収率を最大にする。この構成は、優れた低温流動特性を有するディーゼル生成物を生成する。最先端技術とは対照的に、水素化分解装置に由来するディーゼル生成物は、理想的な低温流動特性のディーゼルを生成しない可能性があり、製品品質を向上させるためにその後脱ロウ処理されなければならないであろう。図7のプロセス構成を使って、ディーゼル生成物はすべて、低温流動特性要件を満たすためにシステムを出る前に十分に脱ロウ処理されるであろう。図8は、本発明の代替実施形態での使用に好適な4つの反応段階を利用する一般的な反応系の例を示す。図8において、第1反応段階310、第1分留段階320、第2反応段階330、第2分留段階340、第3反応段階350、および任意選択的な第4反応段階360を含む反応系が示されている。第1反応段階310、第2反応段階330、第3反応段階350および第4反応段階360は、単一反応器として図8では表されている。あるいは、任意の都合のよい数の反応器を、第1段階310、第2段階330、第3段階350および/または第4段階360のために用いることができる。好適な原料油315は、水素含有ストリーム317と一緒に第1反応段階310へ導入される。水素含有ストリームはまた、それぞれ、ストリーム337、347および357として第2反応段階330、第3反応段階350および第4反応段階360へ導入されてもよい。第1反応段階310は、有効な水素化処理条件下で動作する水素化処理反応器であるが、水素異性化触媒および/または水素化分解触媒の任意選択的に積み重ねられた床をまた含んでもよい。第1反応段階留出物319は、第1分留装置320に供給される。第1分留装置320は、第1燃料/ディーゼル範囲材料328および第1潤滑油範囲材料326を取り出すことができる段階である。第2反応段階330において、第1潤滑油範囲材料326は、有効な水素化分解条件下でのナフテンのクラッキングによってVIを上げるために水素化分解される。この第2反応段階330は、第1分留装置320からの塔底物326のための一次水素化分解装置としての機能を果たす。任意選択的に、水素化分解触媒の上方にまたは下方に脱ロウ処理触媒を利用する積重ね構成が第2反応段階330内にまたあってもよい。最大潤滑油発生のために、水素化分解触媒は、第2反応段階330において脱ロウ処理触媒の前に配置されるであろう。第2反応段階留出物339は、第2分留装置340に供給される。第2分留装置340は、第2燃料/ディーゼル範囲材料338を、第2反応段階330を出る第2潤滑油範囲材料336から分離する。第2燃料/ディーゼル範囲材料338は次に、合わせた燃料/ディーゼル範囲材料351を形成するために第1燃料/ディーゼル範囲材料328と組み合わせられ、合わせた材料351は、典型的には、有効な水素化仕上げ条件で動作する水素化仕上げ反応器または有効な脱ロウ処理条件で動作する水素化脱ロウ処理反応器である、第4反応段階360に任意選択的に通されてもよい。第4反応段階360は、第1潤滑油範囲材料326および第2燃料/ディーゼル範囲材料338または合わせた燃料/ディーゼル範囲材料351の少なくとも1つの低温流動特性を改善するための異性化反応器としての機能を果たす。あるいは、第2燃料/ディーゼル範囲材料338か、合わせた燃料/ディーゼル範囲材料351かのどちらかは、低温流動特性改善がまったく必要とされない場合には第4反応段階360を回避してもよい。第3反応段階350において、反応器は、第2潤滑油範囲材料336の性能を改善するために用いられる。第3反応段階350は、脱ロウ処理触媒、芳香族飽和触媒または両方を含んでもよく、低温流動特性を改善するために動作する。第3反応段階流出物343は、第3潤滑油範囲材料343をもたらす。図8において、流路342は、第2分留装置340からの第2潤滑油範囲材料336が第3反応段階350を回避することによって芳香族飽和および/または脱ロウ処理による潤滑油性能の改善を必要としない場合に選択されるであろう。この構成は、第3反応段階350を排除する。流路341は、第2分留装置340からの第2潤滑油範囲材料336が第3反応段階350を通すことによって芳香族飽和および/または脱ロウ処理による潤滑油性能の改善を必要とする場合に選択されるであろう。流路352は、第1および第2分留装置からの合わせた燃料/ディーゼル範囲材料351が第4反応段階360を通しての脱ロウ処理による低温流動特性の改善を必要とする場合に選択されるであろう。最後に、流路353は、第1および第2分留装置からの合わせた燃料/ディーゼル範囲材料351が第4反応段階360を通しての脱ロウ処理による低温流動特性の改善を必要としない場合に選択されるであろう。この構成は、第4反応段階360を排除する。図9は、本発明の代替実施形態での使用に好適な3つの反応段階を利用する一般的な反応系の例を示す。図9において、第1反応段階410、第1分留段階420、第2反応段階430、第3反応段階440、および第2分留段階450を含む反応系が示されている。第1反応段階410、第2反応段階430および第3反応段階440は、単一反応器として図9では表されている。あるいは、任意の都合のよい数の反応器を、第1段階410、第2段階430および/または第3段階440のために用いることができる。好適な原料油415は、水素含有ストリーム417と一緒に第1反応段階410へ導入される。原料油は、有効な条件下で1つ以上の触媒床の存在下に水素処理される。一形態においては、第1反応段階410は、有効な水素化処理条件で動作する従来型水素化処理反応器であってもよい。第1反応段階流出物419は、第1分留装置420に供給される。第1分留装置420は、第1燃料/ディーゼル範囲材料428および第1潤滑油範囲材料426を取り出すことができる段階である。分留装置からの第1潤滑油範囲材料426は、第2水素ストリーム427と一緒に、第2反応段階/水素処理段階430へのインプットとして使用される。第1潤滑油範囲材料426は、第2反応段階430において水素処理される。一形態においては、第2反応段階430は、水素化分解触媒を装填された水素化分解反応器であってもよい。第2反応段階430からの第2流出物436は、第3反応段階440に通される。一形態においては、第3反応段階440は、脱ロウ処理触媒を装填されたそして有効な水素化脱ロウ処理処理条件下で動作するインプット水素含有ストリーム437ありの水素化脱ロウ処理反応器であってもよい。第3反応段階からの流出物445は次に、第2分留装置450にインプットされてもよい。第2分留装置450は、第2燃料/ディーゼル範囲材料444および第2潤滑油範囲材料446を生成することができる。第2分留装置450は、ナフサおよびLPG生成物442、燃料/ディーゼル生成物444、または潤滑油基油生成物446などの、1つ以上の生成物を生成することができる。任意選択的に、第1分留装置420からの第1燃料/ディーゼル範囲材料428の少なくとも一部は、フローライン438経由で第3反応段階440にリサイクルされてもよく、そこでは燃料/ディーゼル生成物の低温流動特性の改善が望ましい。あるいは、第1分留装置420からの第1燃料/ディーゼル範囲材料428の一部またはすべては、第3反応段階にリサイクルされてもよいフローライン439を参照されたい。第1および第2燃料/ディーゼル範囲材料439および444は次に、合わせた燃料/ディーゼル生成物448を形成するために組み合わせられてもよい。図9の反応系は、限定された量のナフサおよびLPGを製造しながら良好な低温特性のディーゼルおよび潤滑油を併産するために特に好適である。図2は、サワー条件下での第1段階に用いることができる4つの触媒構成A~Dの例を示す。構成Aは、水素化処理触媒を含む第1反応段階を示す。構成Bは、水素化処理触媒および脱ロウ処理触媒の床を含む第1反応段階を示す。構成Cは、水素化処理触媒、水素化分解触媒、および脱ロウ処理触媒の床を含む第1反応段階を示す。構成Dは、水素化処理触媒、脱ロウ処理触媒、および水素化分解の床を含む第1反応段階を示す。ここで触媒の床という言及は、触媒が段階内に物理床の一部として提供される実施形態を含み得ることに留意されたい。構成A、B、C、もしくはDからの構成の選択は、生成物の所望のタイプに基づくことができる。たとえば、構成Bは、水素化処理触媒および脱ロウ処理触媒を含む。構成Bに基づくサワー反応段階は、構成Aと比べて改善された低温流動特性の流出物を生成するために有用であり得る。構成Bにおける処理から製造されたディーゼル燃料は、改善された曇点を有することができる。ディーゼル燃料の収率はまた、塔底物の量を低減しながら向上するであろう。構成Bからの塔底物はまた、改善された流動点を有することができる。ディーゼル燃料生成物、ならびにH2SおよびNH3などの汚染物質ガスなどの生成物を分離するための分留後に、塔底物は、第2段階においてさらに処理することができる。構成Cはまた、改善された曇点と一緒に、構成Aと比べてより高い収率のディーゼル生成物を提供することができる。さらに、水素化分解触媒の存在に基づき、構成Cは、塔底物部分からの潤滑油製品の製造にとってプラスになる。構成Aと比べて、塔底物の流動点はより高いかまたはより低い可能性がある。脱ロウ処理プロセスは、塔底留分の流動点を低くする傾向があろうし、一方水素化分解プロセスは、流動点を増加させる傾向がある可能性がある。構成Dは、塔底物の量の対応する減少とともに、構成Cと比べてディーゼルのより大きい収率を提供することができる。構成Dにおいては、脱ロウ処理触媒は、原料中のパラフィン分子中の分岐を増加させることができ、それは、水素化分解触媒がパラフィン分子をより低沸点の化学種に転化する能力を高めることができる。代替形態として、構成CおよびDは、水素化処理触媒、続いて水素化分解触媒を含有する従来型反応器と比較することができる。構成CおよびDは両方とも、脱ロウ処理触媒の存在のために、従来の水素化処理/水素化分解構成と比べて改善された曇点のディーゼル生成物を提供することができる。構成CおよびDの塔底物についての流動点は、従来の水素化処理/水素化分解プロセスについての塔底物よりも低いものであることができる。構成B、C、もしくはDの1つに相当する構成を有する段階における処理からの塔底物は次に、第2段階において処理することができる。分留のために、第2段階は、合わせた気相および液相硫黄基準で約1000wppm未満の硫黄分の、クリーンサービス段階であることができる。図3は、第2段階に用いることができる触媒構成E、F、G、およびHの例を示す。構成Eは、脱ロウ処理触媒および水素化分解触媒の床を含む第2反応段階を示す。構成Fは、水素化分解触媒および脱ロウ処理触媒の床を含む第2反応段階を示す。構成Gは、脱ロウ処理触媒、水素化分解触媒、および追加の脱ロウ処理触媒の床を含む第2反応段階を示す。構成Gにおいて、脱ロウ処理触媒の床の第2セットは、第1グループの床と同じタイプの脱ロウ処理触媒または異なるタイプの触媒を含み得ることに留意されたい。任意選択的に、水素化仕上げ触媒の最終床を、構成E、F、もしくはGのいずれにも追加することができよう。構成Hは、水素化分解触媒、脱ロウ処理触媒、および水素化仕上げ触媒の床ありの、このタイプの構成を示す。上に指摘されたように、各段階は、1つ以上の反応器を含むことができ、したがって一選択肢は、構成E、F、もしくはGについて示された触媒から離して水素化仕上げ触媒を別個の反応器に収容することであり得る。この別個の反応器は、構成Hに概略的に表されている。水素化仕上げ床は、第2非サワー反応段階からの流出物の分留の前か後かのどちらかに含め得ることに留意されたい。結果として、水素化仕上げは、必要ならば、第2段階からの流出物の一部に関して行うことができる。構成E、F、およびGは、燃料生成物および潤滑油基油生成物を両方とも第1サワー段階の塔底物から製造するために用いることができる。ディーゼル燃料生成物の収率は、構成Eと比べて構成Fについてより高い、そして構成Gについてさらにより高いものであることができる。もちろん、構成の相対的なディーゼル収率は、さらなる転化のために塔底物の一部をリサイクルすることによってなど、修正することができる。構成B、C、もしくはDのいずれかを構成E、F、もしくはGのいずれかと、図1に示される2段階システムなどの、2段階反応系においてマッチさせることができる。上記組み合わせのいずれかの第2段階からの塔底物部分は、グループII、グループII、またはグループIII基油などの、潤滑油基油として使用するための適切な流動点を有することができる。しかし、芳香族化合物含有率は、原料の性質および選択された反応条件次第で高すぎる可能性がある。それ故水素化仕上げ段階を任意選択的、組み合わせのいずれかとともに用いることができる。構成B、C、もしくはDと構成E、F、もしくはGからの構成との幾つかの組み合わせは、第2段階の最初の床と似たタイプの触媒のものである第1段階の最終床をもたらすであろうことが指摘される。たとえば、構成Cと構成Gとの組み合わせは、第1段階の最後の床におよび第2段階の最初の床にの両方に脱ロウ処理触媒を有することをもたらすであろう。この状況は、低温流動特性の所望レベルの改善を依然として達成しながら、あまり苛酷ではない反応条件が各段階において選択されることを逐次段階が可能にすることができるので、依然として有益である。これは、脱ロウ処理触媒を第1段階に有するという利益に加えて第1段階の流出物から分離されたディーゼル製品の低温流動特性を改善することである。構成B、C、およびDは、構成Aと比べて幾つかの利点を有するが、幾つかの実施形態においては、構成Aもまた第1段階のために用いることができる。特に、構成Aは、水素化分解触媒が脱ロウ処理触媒に続く場合に、構成EもしくはGとともに用いることができる。構成E、F、G、もしくはHは任意選択的に、さらにより多くの触媒床を含むように拡大できることに留意されたい。たとえば、1つ以上の追加の脱ロウ処理触媒床および/または水素化分解触媒床を、構成に示される最終脱ロウ処理または触媒床の後に含めることができる。追加の床は、任意の都合のよい順に含めることができる。たとえば、構成Eについての1つの可能な拡張は、脱ロウ処理触媒と水素化分解触媒との一連の交互床を有することであろう。一連の4つの床については、これは、一連の脱ロウ処理-水素化分解-脱ロウ処理-水素化分解をもたらすことができよう。構成Fの同様な拡張は、一連の水素化分解-脱ロウ処理-水素化分解-脱ロウ処理を構成するために用いることができよう。水素化仕上げ触媒床を次に、最終の追加水素化分解触媒床または脱ロウ処理触媒床の後に追加することができよう。構成の組み合わせの一例は、構成Bと構成E、F、G、もしくはHのいずれかとの組み合わせ、または特に構成FもしくはHとの組み合わせであることができる。これらのタイプの構成は、ナフサの量を低減し、かつ、潤滑油基油の妥当な収率を維持しながら原料油からのディーゼル収率を高めるために潜在的に有利であることができる。構成Bは水素化分解段階を含まないので、水素化処理および脱ロウ処理のみの後に原料中に存在するいずれのディーゼル沸点範囲分子も水素化分解の前に取り出される。第2段階は次に、最初の原料中に存在するいずれのディーゼル分子の過分解もなしにディーゼル沸点範囲分子への所望レベルの転化を発生させるために操作することができる。構成の組み合わせの別の例は、構成Dと構成E、F、G、もしくはHのいずれかとの組み合わせ、または特に構成EもしくはGとの組み合わせであることができる。これらのタイプの構成は、原料油からのディーゼル収率を最大にするために潜在的に有利であることができる。構成Dにおいて、最初の脱ロウ処理触媒床は、原料油中のより長鎖のパラフィンが次の水素化分解触媒により多くアクセスできるようにするために用いることができる。これは、増加した温度または水素分圧を用いるのではなく水素化分解を容易にするために脱ロウ処理触媒が使用されるので、より穏和な条件下でより多量の転化を可能にすることができる。この転化プロセスは、第2段階において続行することができる。このタイプの構成は、ディーゼル生成をさらに増加させるために第2段階にリサイクルループを含み得ることに留意されたい。これは、潤滑油生成物がまったく望まれない場合には消滅リサイクルを含むことができよう。構成の組み合わせのその上別の例は、構成Cと構成E、F、G、もしくはHのいずれかとの組み合わせ、または特に構成FもしくはHとの組み合わせであることができる。これらのタイプの構成は、減少した設置面積反応器における潤滑油基油生成を強調するために潜在的に有利であることができる。最初の水素化分解段階の後に構成Cにおいて脱ロウ処理触媒を有すると、原料中のパラフィン分子への影響を減らして最初の水素化分解が行われることを可能にすることができる。これは、第1反応段階からの被脱ロウ処理ディーゼル燃料生成物を生成するという利益が依然としてありながらより大量の潤滑油基油収量を持続することができる。潤滑油基油生成物が望ましい場合、潤滑油基油生成物は、複数の生成物を形成するためにさらに分留することができる。たとえば、2cStカット、4cStカット、6cStカット、および/または6cStより高い粘度を有するカットに相当する潤滑油基油生成物を製造することができる。たとえば、少なくとも2cStの粘度を有する潤滑油基油製品留分は、変圧器油、低温油圧オイル、またはオートマチックトランスミッション液などの低流動点用途での使用に好適な留分であることができる。少なくとも4cStの粘度を有する潤滑油基油製品留分は、この留分が0Wグレードまたは5Wグレードまたは10WグレードのSAEJ300に従って製造されるエンジンオイルに好適であるように、コントロールされた揮発度および低流動点を有する留分であることができる。この分留は、第2段階からのディーゼルまたは他の燃料生成物が潤滑油基油生成物から分離される時点で行うことができるか、またはこの分留は、後で行うことができる。いずれの水素化仕上げおよび/または芳香族飽和も、分留の前か後かのどちらかに行うことができる。分留後に、潤滑油基油製品留分は、エンジンオイルとしてのまたは別の潤滑役務での使用のための適切な添加剤と組み合わせることができる。水素化処理条件水素化処理は、原料の硫黄、窒素、および芳香族含有率を低下させるために典型的には用いられる。水素化処理条件は、200°C~450°C、または315°C~425°Cの温度;250psig1.8MPa~5000psig34.6MPaまたは300psig2.1MPa~3000psig20.8MPaの圧力;0.2~10h-1の液空間速度LHSV;および200scf/B35.6m3/m3~10,000scf/B1781m3/m3、または50089m3/m3~10,000scf/B1781m3/m3の水素処理比率を含むことができる。水素化処理触媒は典型的には、第VIB族金属FisherScientificによって公表された元素の周期表に基づくと、第VIII族の非貴金属、すなわち、鉄、コバルトおよびニッケルならびにそれらの混合物とを含有するものである。これらの金属または金属の混合物は典型的には、耐熱性金属酸化物担体上に酸化物または硫化物として存在する。好適な金属酸化物担体としては、シリカ、アルミナもしくはチタニア、好ましくはアルミナなどの低酸性酸化物が挙げられる。好ましいアルミナは、50~200Å、または75~150Åの平均孔径;100~300m2/g、または150~250m2/gの表面積;および0.25~1.0cm3/g、または0.35~0.8cm3/gの細孔容積を有するガンマまたはエータなどの多孔質アルミナである。フッ素などのハロゲンは一般に担体の酸性を増加させるので、担体は好ましくはハロゲンで促進されない。好ましい金属触媒としては、アルミナ上のコバルト/モリブデン酸化物として1~10のCo、酸化物として10~40のMo、ニッケル/モリブデン酸化物として1~10のNi、酸化物として10~40のCo、またはニッケル/タングステン酸化物として1~10のNi、酸化物として10~40のWが挙げられる。好適なニッケル/モリブデン触媒の例としては、KF-840、KF-848、またはKF-848もしくはKF-840とNebula-20との積重ね床が挙げられる。あるいは、水素化処理触媒は、バルク金属触媒、または担持金属触媒とバルク金属触媒との積重ね床の組み合わせであることができる。バルク金属とは、触媒が、バルク触媒粒子が金属酸化物として計算される、バルク触媒粒子の総重量を基準として、30~100重量の少なくとも1つの第VIII族非貴金属と少なくとも1つの第VIB族金属とを含み、そしてバルク触媒粒子が少なくとも10m2/gの表面積を有する非担持であることを意味する。本明細書において使用されるバルク金属水素化処理触媒は、金属酸化物として計算される、粒子の総重量を基準として、約50~約100重量、さらにより好ましくは約70~約100重量の少なくとも1つの第VIII族非貴金属と少なくとも1つの第VIB族金属とを含むことがさらに好ましい。第VIB族金属および第VIII族非貴金属の量は、VIBTEM-EDXで容易に測定することができる。1つの第VIII族非貴金属と2つの第VIB族金属とを含むバルク触媒組成物が好ましい。この場合には、バルク触媒粒子は耐焼結性であることが分かっている。こうしてバルク触媒粒子の活性表面積は使用中に維持される。第VIB族金属対第VIII族非貴金属のモル比は一般に、10:1~1:10、好ましくは3:1~1:3の範囲である。コア-シェル構造化粒子の場合には、これらの比がもちろん、シェル中に含有される金属に適用される。2つ以上の第VIB族金属がバルク触媒粒子中に含有される場合、異なる第VIB族金属の比は一般に決定的に重要であるわけではない。2つ以上の第VIII族非貴金属が適用されるときにも同じことが言える。モリブデンおよびタングステンが第VIB族金属として存在する場合には、モリブデン:タングステン比は好ましくは9:1~1:9の範囲にある。好ましくは、第VIII族非貴金属はニッケルおよび/またはコバルトからなる。第VIB族金属はモリブデンとタングステンとの組み合わせからなることがさらに好ましい。好ましくは、ニッケル/モリブデン/タングステンおよびコバルト/モリブデン/タングステンおよびニッケル/コバルト/モリブデン/タングステンの組み合わせが使用される。これらのタイプの沈澱物は耐焼結性であるように思われる。したがって、沈澱物の活性表面積は使用中に維持される。金属は好ましくは、相当する金属の酸化物化合物として、または触媒組成物が硫化されている場合、相当する金属の硫化物化合物として存在する。本明細書において使用されるバルク金属水素化処理触媒は、少なくとも50m2/gの、より好ましくは少なくとも100m2/gの表面積を有することがまた好ましい。バルク金属水素化処理触媒の孔径分布は、従来の水素化処理触媒のものとほぼ同じものであることがまた望ましい。バルク金属水素化処理触媒は、窒素吸着によって測定される0.05~5ml/gの、または0.1~4ml/gの、または0.1~3ml/gの、または0.1~2ml/gの細孔容積を有する。好ましくは、1nmよりも小さい細孔は存在しない。バルク金属水素化処理触媒は、少なくとも50nm、または少なくとも100nmの中央径を有することができる。バルク金属水素化処理触媒は、5000μm以下、または3000μm以下の中央径を有することができる。ある実施形態においては、中央粒子径は、0.1~50μmの範囲に、最も好ましくは0.5~50μmの範囲にある。任意選択的に、水素化処理触媒の1つ以上の床を、第1段階において水素化分解触媒床および/または脱ロウ処理触媒床の下流に配置することができる。水素化処理触媒のこれらの任意選択的な床については、水素化処理条件は、上記の条件と似ているように選択することかできるか、または条件は、独立して選択することができる。水素化分解条件水素化分解触媒は、非晶質シリカアルミナ、USYなどのクラッキングゼオライト、または酸性化アルミナなどの、酸性担体上に硫化ベースメタルまたはPtおよび/またはPdなどの第VIII族貴金属を典型的には含有する。多くの場合これらの酸性担体は、アルミナ、チタニアまたはシリカなどの他の金属酸化物と混合されるかまたは結合させられる。第1段階におけるまたはさもなければサワー条件下での水素化分解プロセスは、200°C~450°Cの温度、250psig~5000psig1.8MPa~34.6MPaの水素分圧、0.2h-1~10h-1の液空間速度、および35.6m3/m3~1781m3/m3200SCF/B~10,000SCF/Bの水素処理ガス比率で実施することができる。典型的には、ほとんどの場合に、条件は、300°C~450°Cの範囲の温度、500psig~2000psig3.5MPa~13.9MPaの水素分圧、0.3h-1~2h-1の液空間速度および213m3/m3~1068m3/m31200SCF/B~6000SCF/Bの水素処理ガス比率を有するであろう。第2段階におけるまたはさもなければ非サワー条件下での水素化分解プロセスは、第1段階水素化分解プロセスについて用いられるものと似た条件下で行うことができるか、または条件は異なることができる。ある実施形態においては、第2段階における条件は、第1サワー段階における水素化分解プロセスよりも苛酷ではない条件を有することができる。水素化分解プロセスにおける温度は、第1段階における水素化分解プロセスについての温度よりも20°C低い、または30°C低い、または40°C低いものであることができる。第2段階における水素化分解プロセスについての圧力は、第1段階における水素化分解プロセスよりも100psig690kPa低い、または200psig1380kPa低い、または300psig2070kPa低いものであることができる。水素化仕上げおよび/または芳香族飽和プロセス幾つかの実施形態においては、水素化仕上げプロセスおよび/または芳香族飽和プロセスをまた提供することができる。水素化仕上げおよび/または芳香族飽和は、最後の水素化分解段階または脱ロウ処理段階の後に行うことができる。水素化仕上げおよび/または芳香族飽和は、分留の前か後かのどちらかに行うことができる。水素化仕上げおよび/または芳香族飽和が分留後に行われる場合、水素化仕上げは、1つ以上の潤滑油基油部分に関して行われるなどの、被分留生成物の1つ以上の部分に関して行うことができる。あるいは、最後の水素化分解プロセスまたは脱ロウ処理プロセスからの全流出物は、水素化仕上げするおよび/または芳香族飽和を受けることができる。幾つかの状況においては、水素化仕上げプロセスおよび芳香族飽和プロセスは、同じ触媒を使用して行われる単一プロセスと言うことができる。あるいは、1タイプの触媒または触媒系を、芳香族飽和を行うために提供することができ、一方第2の触媒または触媒系を水素化仕上げのために使用することができる。典型的には水素化仕上げプロセスおよび/または芳香族飽和プロセスは、水素化仕上げプロセスまたは芳香族飽和プロセスについてのより低い温度の使用を容易にするなどの、実用的な理由から脱ロウ処理プロセスまたは水素化分解プロセスとは別の反応器で行われるであろう。しかし、水素化分解プロセスまたは脱ロウ処理プロセス後のしかし分留前の追加の水素化仕上げ反応器は依然として、概念的に反応系の第2段階の一部と考えることができよう。水素化仕上げ触媒および/または芳香族飽和触媒としては、第VI族金属、第VIII族金属、およびそれらの混合物を含有する触媒を挙げることができる。ある実施形態においては、好ましい金属としては、強い水素化機能を有する少なくとも1つの金属硫化物が挙げられる。別の実施形態においては、水素化仕上げ触媒は、Pt、Pd、またはそれらの組み合わせなどの、第VIII族貴金属を含むことができる。金属の混合物はまた、金属の量が触媒を基準として約30重量以上であるバルク金属触媒として存在してもよい。好適な金属酸化物担体としては、シリカ、アルミナ、シリカ-アルミナまたはチタニア、好ましくはアルミナなどの低酸性酸化物が挙げられる。芳香族飽和のための好ましい水素化仕上げ触媒は、多孔質担体上に比較的強い水素化機能を有する少なくとも1つの金属を含むであろう。典型的な担体材料としては、アルミナ、シリカ、およびシリカ-アルミナなどの非晶質または結晶質酸化物材料が挙げられる。担体材料はまた、ハロゲン化、または特にフッ素化によってなど、改質されてもよい。触媒の金属含有率は多くの場合、非貴金属については約20重量パーセントほどに高い。ある実施形態においては、好ましい水素化仕上げ触媒は、M41Sクラスまたは系統の触媒に属する結晶質材料を含むことができる。M41S系統の触媒は、高シリカ含有率を有するメソ多孔質材料である。例としては、MCM-41、MCM-48およびMCM-50が挙げられる。このクラスの好ましいメンバーはMCM-41である。別個の触媒が芳香族飽和および水素化仕上げのために使用される場合、芳香族飽和触媒は、芳香族飽和に対する活性および/または選択性に基づいて選択することができ、一方水素化仕上げ触媒は、製品の色および多核芳香族低減などの、製品規格を改善するための活性に基づいて選択することができる。水素化仕上げ条件は、約125°C~約425°C、好ましくは約180°C~約280°Cの温度、約500psig3.4MPa~約3000psig20.7MPa、好ましくは約1500psig10.3MPa~約2500psig17.2MPaの全圧、および約0.1h-1~約5h-1LHSV、好ましくは約0.5h-1~約1.5h-1の液空間速度を含むことができる。脱ロウ処理プロセス様々な実施形態において、接触脱ロウ処理は、第1段階におけるまたはさもなければサワー環境における水素処理の一環として含めることができる。分離は第1段階において行われないので、この段階の開始時の原料中のいずれの硫黄も、何らかの形態で接触脱ロウ処理工程に通される流出物中に依然として存在するであろう。たとえば、水素化処理触媒、水素化分解触媒、および脱ロウ処理触媒を含む第1段階を考慮されたい。この段階への原料中の有機硫黄の一部は、水素化処理および/または水素化分解中にH2Sに転化されるであろう。同様に、原料中の有機窒素はアンモニアに転化されるであろう。しかし、分離工程なしでは、水素化処理中に形成されたH2SおよびNH3は、流出物とともに接触脱ロウ処理段階に進むであろう。分離工程の欠如はまた、水素化分解中に形成されたいずれの軽質ガスC1~C4も流出物中に依然として存在するであろうことを意味する。有機液体形態および気相硫化水素の両方中の水素化処理プロセスからの総計硫黄は、1,000重量ppm超、または少なくとも2,000重量ppm、または少なくとも5,000重量ppm、または少なくとも10,000重量ppm、または少なくとも20,000重量ppm、または少なくとも40,000重量ppmである可能性がある。本発明開示の目的上、これらの硫黄レベルは、被水素化処理原料油基準で百万重量部当たりの重量部ppm単位でのロウ処理段階に供給される液体およびガス形態中の総計硫黄の観点から定義される。第1反応段階における分離工程の排除は、高レベルの窒素および硫黄の存在下に触媒活性を維持する脱ロウ処理触媒の能力によってある程度は可能となる。従来の触媒は多くの場合、硫黄分を2、300ppm未満まで下げるための原料油流れの前処理を必要とする。対照的に、4.0重量までまたはそれ以上の硫黄を含有する炭化水素原料油流れは、本発明の触媒を使用して効果的に処理することができる。ある実施形態においては、水素含有ガスおよび被水素化処理原料油の液体およびガス形態中の総計硫黄分は、少なくとも0.1重量、または少なくとも0.2重量、または少なくとも0.4重量、または少なくとも0.5重量、または少なくとも1重量、または少なくとも2重量、または少なくとも4重量であることができる。硫黄分は、標準ASTM方法D2622によって測定されてもよい。水素処理ガス循環ループおよびメークアップガスは、かなり複数の方法で配置構成し、コントロールすることができる。直接カスケードにおいては、処理ガスは、装置の水素化分解セクションおよび/または脱ロウ処理セクションの後端にある高圧フラッシュドラムから圧縮機によって水素化処理反応器に入り、ワンススルーであるかまたは循環させることができる。循環モードでは、メークアップガスは、高圧回路中のどこかで装置中へ、好ましくは水素化分解/脱ロウ処理反応器域へ入れることができる。循環モードにおいては、処理ガスは、H2SおよびNH3を除去するために、アミン、または任意の他の好適な溶液でスクラビングされてもよい。別の形態においては、処理ガスは、清浄化またはスクラビングなしにリサイクルすることができる。あるいは、液体流出物は、H2S含有ガスを含むがそれに限定されない、任意の水素含有ガスと組み合わせられてもよい。好ましくは、本発明による脱ロウ処理触媒は、主として炭化水素原料油を異性化させることによって脱ロウ処理を行うゼオライトである。より好ましくは、触媒は、一次元細孔構造のゼオライトである。好適な触媒としては、EU-1、ZSM-35またはフェリエライト、ZSM-11、ZSM-57、NU-87、SAPO-11、およびZSM-22などの、10員環細孔ゼオライトが挙げられる。好ましい材料は、EU-2、EU-11、ZBM-30、ZSM-48、またはZSM-23である。ZSM-48が最も好ましい。約20:1~約40:1のシリカ対アルミナ比のZSM-23構造を有するゼオライトは時々SSZ-32と言われ得ることに留意されたい。上記の材料と親近構造である他のモレキュラーシーブとしては、Theta-1、NU-10、EU-13、KZ-1、およびNU-23が挙げられる。様々な実施形態において、本発明による触媒は、金属水素化成分をさらに含む。金属水素化成分は典型的には、第VI族金属および/または第VIII族金属である。好ましくは、金属水素化成分は第VIII族貴金属である。好ましくは、金属水素化成分はPt、Pd、またはそれらの混合物である。代わりの好ましい実施形態においては、金属水素化成分は、第VIII族の非貴金属と第VI族金属との組み合わせであることができる。好適な組み合わせとしては、Ni、Co、またはFeとMoまたはWとの組み合わせ、好ましくはNiとMoまたはWとの組み合わせを挙げることができる。金属水素化成分は、任意の好都合な方法で触媒に添加されてもよい。金属水素化成分を添加するための一技法は、初期湿潤による。たとえば、ゼオライトとバインダーとを組み合わせた後に、合わせたゼオライトおよびバインダーは、触媒粒子へ押し出すことができる。これらの触媒粒子は次に、好適な金属前駆体を含有する溶液に曝すことができる。あるいは、金属は、イオン交換によって触媒に添加することができ、この場合金属前駆体は、押出前にゼオライトまたはゼオライトおよびバインダーの混合物に添加される。触媒中の金属の量は、触媒基準で少なくとも0.1重量、または触媒基準で少なくとも0.15重量、または少なくとも0.2重量、または少なくとも0.25重量、または少なくとも0.3重量、または少なくとも0.5重量であることができる。触媒中の金属の量は、触媒基準で20重量以下、または10重量以下、または5重量以下、または2.5重量以下、または1重量以下であることができる。金属がPt、Pd、別の第VIII族貴金属、またはそれらの組み合わせである実施形態については、金属の量は、0.1~5重量、好ましくは0.1~2重量、または0.25~1.8重量、または0.4~1.5重量であることができる。金属が第VIII族の非貴金属と第VI族金属との組み合わせである実施形態については、金属の合わせた量は、0.5重量~20重量、または1重量~15重量、または2.5重量~10重量であることができる。好ましくは、本発明によるプロセスに使用される脱ロウ処理触媒は、シリカのアルミナに対する低い比の触媒である。たとえば、ZSM-48については、ゼオライト中のシリカとアルミナとの比は、200:1未満、または110:1未満、または100:1未満、または90:1未満、または80:1未満である。様々な実施形態においては、シリカとアルミナとの比は、30:1~200:1、60:1~110:1、または70:1~100:1であることができる。本発明によるプロセスに有用な脱ロウ処理触媒はまた、バインダーを含むことができる。幾つかの実施形態においては、本発明によるプロセスに使用される脱ロウ処理触媒は、低表面積バインダーを使用して調合され、低表面積バインダーは、100m2/g以下、または80m2/g以下、または70m2/g以下の表面積のバインダーを表す。あるいは、バインダー粒径およびゼオライト粒径は、触媒にミクロ細孔表面積対全表面積の所望の比を提供するように選択される。本発明により使用される脱ロウ処理触媒においては、ミクロ細孔表面積は、脱ロウ処理触媒中のゼオライトの一次元細孔からの表面積に相当する。全表面積は、ミクロ細孔表面積プラス外部表面積に相当する。触媒に使用されるいずれのバインダーもミクロ細孔表面積に関与するわけではなく、触媒の全表面積を有意に増加させないであろう。外部表面積は、全触媒の表面積マイナスミクロ細孔表面積の残りを表す。バインダーおよびゼオライトは両方とも、外部表面積の値に関与することができる。好ましくは、脱ロウ処理触媒についてのミクロ細孔表面積対全表面積の比は、25以上であろう。ゼオライトは、任意の好都合な方法でバインダーと結合させることができる。たとえば、結合触媒は、ゼオライトおよびバインダー両方の粉末から出発し、粉末を添加水と組み合わせ、十分にすり潰して混合物を形成し、次に混合物を押し出して所望のサイズの結合触媒を生成することによって製造することができる。押出助剤をまた使用してゼオライトおよびバインダー混合物の押出流動特性を修正することができる。触媒中の骨格アルミナの量は、0.1~3.33重量、または0.1~2.7重量、または0.2~2重量、または0.3~1重量の範囲であってもよい。さらに別の実施形態においては、2つ以上の金属酸化物からなるバインダーをまた使用することができる。そのような実施形態においては、低表面積バインダーの重量百分率は好ましくは、より高い表面積のバインダーの重量百分率よりも大きい。あるいは、混合金属酸化物バインダーを形成するために使用される両金属酸化物は、十分に低い表面積を有し、バインダー中の各金属酸化物の割合は、それほど重要ではない。2種以上の金属酸化物がバインダーを形成するために使用されるとき、2種の金属酸化物は、任意の従来法によって触媒中へ組み込むことができる。たとえば、1バインダーは、噴霧乾燥中などの、ゼオライト粉末の形成中にゼオライトと混合することができる。噴霧乾燥ゼオライト/バインダー粉末は次に、押出の前に第2金属酸化物バインダーと混合することができる。さらに別の実施形態においては、脱ロウ処理触媒は自己結合であり、バインダーを含有しない。サワー環境中での接触脱ロウ処理域におけるプロセス条件は、200~450°C、好ましくは270~400°Cの温度、1.8~34.6mPa250~5000psi、好ましくは4.8~20.8mPaの水素分圧、0.2~10v/v/時間、好ましくは0.5~3.0の液空間速度、および35.6~1781m3/m3200~10,000scf/B、好ましくは178~890.6m3/m31000~5000scf/Bの水素循環率を含むことができる。第2段階または他の非サワー環境における脱ロウ処理については、脱ロウ処理触媒条件は、サワー環境についてのものと似ていることができる。ある実施形態においては、第2段階における条件は、第1サワー段階における脱ロウ処理プロセスよりも苛酷ではない条件を有することができる。脱ロウ処理プロセスにおける温度は、第1段階における脱ロウ処理プロセスについての温度よりも20°C低い、または30°C低い、または40°C低いものであることができる。第2段階における脱ロウ処理プロセスについての圧力は、第1段階における脱ロウ処理プロセスよりも100psig690kPa低い、または200psig1380kPa低い、または300psig2070kPa低いものであることができる。脱ロウ処理触媒合成本発明開示の一形態においては、接触脱ロウ処理触媒は、0.1重量~3.33重量の骨組アルミナ、0.1重量~5重量のPt、200:1~30:1SiO2:Al2O3比および100m2/g以下の表面積の少なくとも1つの低表面積、耐熱性金属酸化物バインダーを含む。特許請求される本発明での使用に好適なモレキュラーシーブの一例は、110未満、好ましくは約70~約110のSiO2:Al2O3比のZSM-48である。下記の実施形態においては、ZSM-48結晶は、200:1以下のSiO2:Al2O3比有機テンプレートを依然として含有する合成されたままの結晶;Na形ZSM-48結晶などの、焼成結晶;またはH形ZSM-48結晶などの、焼成された、イオン交換された結晶の観点から様々に記載されるであろう。構造指向剤の除去後のZSM-48結晶は、特定のモルフォロジおよび一般式:nSiO2:Al2O3式中、nは70~110、好ましくは80~100、より好ましくは85~95であるに従ったモル組成を有する。別の実施形態においては、nは少なくとも70、または少なくとも80、または少なくとも85である。さらに別の実施形態においては、nは110以下、または100以下、または95以下である。さらに他の実施形態においては、Siは、Geで置き換えられてもよく、Alは、Ga、B、Fe、Ti、V、およびZrで置き換えられてもよい。合成されたままの形のZSM-48結晶は、シリカ、アルミナ、塩基およびヘキサメトニウム塩指向剤を有する混合物から調製される。ある実施形態においては、混合物中の構造指向剤:シリカのモル比は、0.05未満、または0.025未満、または0.022未満である。別の実施形態においては、混合物中の構造指向剤:シリカのモル比は、少なくとも0.01、または少なくとも0.015、または少なくとも0.016である。さらに別の実施形態においては、混合物中の構造指向剤:シリカのモル比は、0.015~0.025、好ましくは0.016~0.022である。ある実施形態においては、合成されたままの形のZSM-48結晶は、70~110のシリカ:アルミナモル比を有する。さらに別の実施形態においては、合成されたままの形のZSM-48結晶は、少なくとも70、または少なくとも80、または少なくとも85のシリカ:アルミナモル比を有する。さらに別の実施形態においては、合成されたままの形のZSM-48結晶は、110以下、または100以下、または95以下のシリカ:アルミナモル比を有する。合成されたままの形のZSM-48結晶の任意の所与の調製のためには、モル組成物は、シリカ、アルミナおよび指向剤を含有するであろう。合成されたままの形のZSM-48結晶は、合成されたままの形を調製するために使用される反応混合物の反応剤のモル比とはわずかに異なるモル比を有する可能性があることが指摘されるべきである。この結果は、反応混合物から形成される結晶への反応混合物の反応剤の100の不完全な組み込みのために生じる可能性がある。ZSM-48組成物は、シリカまたはケイ酸塩、アルミナまたは可溶性アルミン酸塩、塩基および指向剤を含む水性反応混合物から調製される。所望の結晶モルフォロジを達成するために、反応混合物中の反応剤は、次のモル比を有する:SiO2:Al2O3好ましくは=70~110H2O:SiO2=1~500OH-:SiO2=0.1~0.3OH-:SiO2好ましくは=0.14~0.18テンプレート:SiO2=0.01~0.05テンプレート:SiO2好ましくは=0.015~0.025上記の比の中で、2つの範囲が、塩基:シリカ比および構造指向剤:シリカ比の両方について提供されている。これらの比についてより幅広い範囲は、ある量のKenyaiteおよび/または針様モルフォロジのZSM-48結晶の形成をもたらす混合物を包含する。Kenyaiteおよび/または針様モルフォロジが望ましくない状況については、好ましい範囲が用いられるべきである。シリカ源は好ましくは沈澱シリカであり、Degussaから商業的に入手可能である。他のシリカ源としては、Zeosil登録商標などの沈澱シリカおよびシリカゲルなどの粉末シリカ、Ludox登録商標などのケイ酸コロイド状シリカまたは溶解シリカが挙げられる。塩基の存在下に、これらの他のシリカ源は、ケイ酸塩を形成する可能性がある。アルミナは、可溶性塩、好ましくはナトリウム塩の形態にあってもよく、USAluminateから商業的に入手可能である。他の好適なアルミニウム源としては、塩化物などの他のアルミニウム塩、アルミニウムアルコラートまたはガンマアルミナなどの水和アルミナ、擬ベーマイトおよびコロイド状アルミナが挙げられる。金属酸化物を溶解させるために使用される塩基は、任意のアルカリ金属水酸化物、好ましくは水酸化ナトリウムまたは水酸化カリウム、水酸化アンモニウム、ジ第四級水酸化物などであることができる。指向剤は、ヘキサメトニウムジクロリドまたはヘキサメトニウムヒドロキシドなどのヘキサメトニウム塩である。クロリド以外の陰イオンは、ヒドロキシド、ナイトレート、スルフェート、他のハライドなどの、他の陰イオンであることができよう。ヘキサメトニウムジクロリドは、N,N,N,N’,N’,N’-ヘキサメチル-1,6-ヘキサンジアンモニウムジクロリドである。ある実施形態においては、本発明による合成から得られた結晶は、繊維状モルフォロジを含まないモルフォロジを有する。繊維状モルフォロジは、この結晶モルフォロジがZSM-48の接触脱ロウ処理活性を阻害するので、望ましくない。別の実施形態においては、本発明による合成から得られた結晶は、低い百分率の針様モルフォロジを含有するモルフォロジを有する。ZSM-48結晶中に存在する針様モルフォロジの量は、10以下、または5以下、または1以下であることができる。代替実施形態においては、ZSM-48結晶は、針様モルフォロジを含まないものであることができる。針様結晶の低い量は、針様結晶が幾つかのタイプの反応に対するZSM-48の活性を低下させると考えられるので、幾つかの用途向けには好ましい。所望のモルフォロジを高純度で得るために、本発明の実施形態による反応混合物中のシリカ:アルミナ、塩基:シリカおよび指向剤:シリカの比が用いられるべきである。さらに、Kenyaiteを含まないおよび/または針様モルフォロジを含まない組成物が望ましい場合、好ましい範囲が用いられるべきである。合成されたままのZSM-48結晶は、使用の前にまたはさらなる処理の前に少なくとも部分的に乾燥させられるべきである。乾燥は、100~400°C、好ましくは100~250°Cの温度で加熱することによって成し遂げられてもよい。圧力は、大気圧または大気圧未満であってもよい。乾燥が部分減圧条件下で行われる場合、温度は、大気圧でのものよりも低くてもよい。触媒は典型的には、使用前にバインダーまたはマトリックス材料で結合させられる。バインダーは、所望の使用の温度に耐性があり、耐摩耗性である。バインダーは触媒的に活性であっても不活性であってもよく、バインダーとしては、他のゼオライト、粘土などの他の無機材料ならびにアルミナ、シリカ、チタニア、ジルコニア、およびシリカ-アルミナなどの金属酸化物が挙げられる。粘土は、カオリン、ベントナイトおよびモンモリロナイトであってもよく、商業的に入手可能である。それらは、シリケートなどの他の材料とブレンドされてもよい。シリカ-アルミナに加えて他の多孔質マトリックス材料としては、シリカ-マグネシア、シリカ-トリア、シリカ-ジルコニア、シリカ-ベリリアおよびシリカ-チタニアなどの他の二成分材料ならびにシリカ-アルミナ-マグネシア、シリカ-アルミナ-トリアおよびシリカ-アルミナ-ジルコニアなどの三成分材料が挙げられる。マトリックスは共ゲルの形態にあることができる。結合ZSM-48骨組アルミナは、0.1重量~3.33重量の骨格アルミナの範囲にあるだろう。触媒の一部としてのZSM-48結晶はまた、金属水素化成分とともに使用されてもよい。金属水素化成分は、第1~18族を有するIUPACシステムに基づく周期表の第6~12族、好ましくは第6族および第8~10族からであってもよい。そのような金属の例としては、Ni、Mo、Co、W、Mn、Cu、Zn、Ru、PtまたはPd、好ましくはPtまたはPdが挙げられる。Co/Mo、Ni/Mo、Ni/WおよびPt/Pd、好ましくはPt/Pdなどの、水素化金属の混合物がまた使用されてもよい。水素化金属または金属類の量は、触媒を基準として、0.1~5重量の範囲であってもよい。ある実施形態においては、金属または金属類の量は、少なくとも0.1重量、または少なくとも0.25重量、または少なくとも0.5重量、または少なくとも0.6重量、または少なくとも0.75重量、または少なくとも0.9重量である。別の実施形態においては、金属または金属類の量は、5重量以下、または4重量以下、または3重量以下、または2重量以下、または1重量以下である。ZSM-48触媒上への金属の装着方法はよく知られており、たとえば、水素化成分の金属塩でのZSM-48触媒の含浸および加熱を含む。水素化金属を含有するZSM-48触媒はまた、使用前に硫化されてもよい。上記の実施形態に従って製造された高純度ZSM-48結晶は、比較的低いシリカ:アルミナ比を有する。シリカ:アルミナ比は、110以下、または90以下、または75以下であることができる。このより低いシリカ:アルミナ比は、本発明触媒がより酸性であることを意味する。この増加した酸性にもかかわらず、それらは、秀でた活性および選択性ならびに優れた収率を有する。それらはまた、結晶形による健康影響の観点から環境上の利益があり、小さい結晶サイズはまた触媒活性にも有益である。ZSM-23を組み込んでいる本発明による触媒については、低いSiO2:Al2O3比のZSM-23を製造するための任意の好適な方法が用いられてもよい。米国特許第5,332,566号明細書は、SiO2:Al2O3の低い比のZSM-23を製造するために好適な合成方法の例を提供している。たとえば、ZSM-23を調製するために好適な指向剤は、イミノビスプロピルアミンを過剰のヨードメタンでメチル化することによって形成することができる。このメチル化は、無水エタノール中で溶媒和されているイミノビスプロピルアミンにヨードメタンを滴加することによって達成される。この混合物は77°Cの還流温度に18時間加熱される。生じた固体生成物は濾過され、無水エタノールで洗浄される。上記の方法で製造された指向剤は次に、ヒドロゲルを形成するためにコロイド状シリカゾル30のSiO2、アルミナ源、NaまたはKなどのアルカリ陽イオン源、および脱イオン水と混合することができる。アルミナ源は、硫酸アルミナまたはアルミン酸ナトリウムなどの、任意の好都合な源であることができる。溶液は次に、170°Cなどの、結晶化温度に加熱され、生じたZSM-23結晶は乾燥させられる。ZSM-23結晶は次に、本発明による触媒を形成するために低表面積バインダーと組み合わせることができる。下記は、本発明開示の実施例であり、限定的と解釈されるべきではない。実施例1A:約70/1のSiO2/Al2/O3比および好ましいモルフォロジのZSM-48結晶の合成混合物を、DI水、ヘキサメトニウムクロリド56溶液、Ultrasilシリカ、アルミン酸ナトリウム溶液45、および50水酸化ナトリウム溶液、ならびに反応混合物に対して約0.15のZSM-48種結晶の混合物から調製した。この混合物は、次のモル組成を有した:この混合物を、5ガロンのオートクレーブ中250RPMで撹拌しながら中320°F160°Cで48時間反応させた。生成物を濾過し、脱イオンDI水で洗浄し、250°F120°Cで乾燥させた。合成されたままの材料のXRDパターンは、ZSM-48トポロジーの典型的な純粋相を示した。合成されたままの材料のSEMは、この材料が約0.05マイクロメートルの平均結晶サイズの小さい不規則形状の結晶の凝集塊からなったことを示す。生じたZSM-48結晶は、約71のSiO2/Al2O3モル比を有した。合成されたままの結晶を、室温での硝酸アンモニウム溶液での3つのイオン交換、引き続く250°F120°Cでの乾燥および1000°F540°Cで4時間の焼成によって水素形へ転化した。生じたZSM-4870:1SiO2:Al2O3結晶は、約290m2/gの全表面積約130m2/gの外部表面積、および現在のZSM-4890:1SiO2:Al2O3アルミナ結晶よりも約40高い、約100のアルファ値を有した。H形結晶を次に、活性向上のために700°F、750°F、800°F、900°F、および1000°Fで4時間スチーム処理し、これらの処理生成物のアルファ値を下に示す:170700°F、150750°F、140800°F、97900°F、および251000°F。実施例1B:サワーサービス脱ロウ処理触媒の調製サワーサービス水素異性化触媒は、65重量のZSM-48約70/1SiO2/Al2O3、実施例1Aを参照されたいを35重量のP25TiO2バインダーと混合し、1/20インチ四葉体へ押し出すことによって調製した。この触媒を次に、1000°Fで窒素中予備焼成し、硝酸アンモニウムでアンモニウム交換し、フル空気中1000°Fで焼成した。押出物を次にフルスチーム中750°Fで3時間スチーム処理した。被スチーム処理触媒に0.6重量の白金を、硝酸テトラアミン白金を使用する初期湿潤によって含浸させ、乾燥させ、次に空気中680°Fで3時間焼成した。ミクロ細孔表面積対全表面積の比は約45である。下記の実施例は、本発明の実施形態による反応系の様々な部分の利点を実証する。様々な実施形態において、脱ロウ処理工程または水素異性化工程は、第1サワー反応段階および第2非サワー反応段階の両方に含めることができる。中減圧ガスオイル原料MVGOを下記のすべての実施例において使用した。初期原料特性を表1に示す。実施例2:中間留出物回収の利点の例以下の実施例は、動力学モデルを用いるプロセスシミュレーションに基づく。このシミュレーションにおいて、原料油は、1つ以上のグループの分子として表される。分子のグループは、分子の炭素数および分子の分子クラスに基づく。シミュレーションのために選択される圧力、温度、水素処理ガス比率、および/または空間速度などのプロセス条件に基づき、各グループの分子を、そのグループにとって適切な反応次数および反応速度に従って反応させる。異なるタイプまたはグループの分子についての好適な反応速度データは、公表文献から入手することができるか、または反応速度データは、実験によって生み出すことができる。各グループの分子についての反応計算の生成物を、シミュレーションにおけるアウトプット生成物を決定するために用いる。反応計算において、芳香族化合物平衡をまた考慮し、生成物中の計算された芳香族化合物含有率を修正するために用いることができる。動力学モデルを用いてディーゼル生成物収率への中間分離の影響を調査した。同様な2段階構成のペアをモデル化した。1つの構成では2つの段階の間に中間分離がなかった。シミュレート分留は、様々な生成物の収率を測定するために第2段階からの流出物に関して行った。第2構成は、第1段階からの流出物を700°F-部分および700°F部分へ分離するための分離装置を含んだ。700°F部分を次に第2段階において処理した。第2構成のシミュレーションにおいては、700°F-部分および第2段階からの流出物を一般的な分留装置においてディーゼルおよび潤滑油生成物へ分留した。中間分離を含む構成は、図1が分離装置140へ通される分離装置120からの留分を示していないことを除いて、図1に示される構成と似ていることに留意されたい。第1シリーズのシミュレーションにおいて、中間分離なしの構成をモデル化した。第1段階についての700°F転化率を13に設定し、一方2つの段階からの総転化率を、400°F~700°Fディーゼル生成物の収率を決定するために変動させた。これは、第1段階および第2段階の両方に水素化分解能力を含む構成に相当する。このシリーズのシミュレーションからの結果を図4に示す。第1シリーズのシミュレーションにおいて、38容積という最大ディーゼル収率が56の転化率で予測された。第2および第3シリーズのシミュレーションにおいては、図1と似た中間分離を含む構成を用いた。第2シリーズにおいては、第1段階における転化率は13に設定した。第3シリーズにおいては、第1段階における転化率は24に設定した。図4に示されるように、第2シリーズ46容積および第3シリーズ49容積のシミュレーションの両方における最大ディーゼル収率は、中間分離なしの第1シリーズにおける最大収率よりも高かった。ディーゼル収率のこの増加は少なくともある程度は、第1段階と第2段階との間での原料の700°F-部分の除去のためである。700°F-部分の除去は、ナフサまたは他のより低価値生成物へのディーゼル分子の過分解を防止した。実施例3:中間分離が続いたディーゼル収率の向上の例図5は、触媒の様々な構成を用いてMVGO原料に関して行われた一連のランからの結果を示す。図5のランについては、従来の水素化処理触媒を含む第1反応器を用いた。MVGO原料を水素化処理して100wppm未満の硫黄分を有する被水素化処理流出物を生成した。この被水素化処理流出物を次に分留してすべての留出物およびより軽質の炭化水素を取り出した。未転化塔底物を第2反応器で水素処理した。第2反応器は、水素化分解触媒の床、および水素化分解触媒床の前か後かのどちらかに脱ロウ処理触媒の任意選択的な床を含んだ。水素化分解触媒は、HSZ-390、USYゼオライトベースの触媒であった。脱ロウ処理触媒は、3つの選択のうちの1つから選択した。1タイプの触媒は、P25DeGussaチタニアバインダーで結合した70:1シリカとアルミナとの比ZSM-48モレキュラーシーブをベースとした。この触媒は、モレキュラーシーブとバインダーを65:35の比で含んだ。この触媒はまた、触媒の総重量に対して2重量のPtを含んだ。別の触媒は、DT-51DRhone-Poulencチタニアバインダーおよび2重量のPtを含む、90:1シリカ対アルミナ比ZSM-48モレキュラーシーブをベースとした。第3の触媒は、Versal-300アルミナバインダーおよび2重量のPtを含む、64:1シリカ対アルミナ比ZSM-23モレキュラーシーブをベースとした。下記の考察において、ZSM-48およびZSM-23触媒は、脱ロウ処理触媒と言うことができる。図5に示されるように、8つの異なる構成を試験した。一構成においては、USY触媒のみを第2反応器に含んだ。他の構成においては、USY触媒を他の触媒の1つと積み重ねた。USY触媒およびZSM-48またはZSM-23触媒を両方とも含む構成においては、70:30比のUSYと他の触媒とを使用した。USY触媒は、図5に示されるように、原料との接触の観点から反応器において第1か第2かのどちらかであることができよう。図5に示される最終ランにおいては、USYおよびZSM-48触媒床を、被水素化処理原料が4部分シリーズの触媒USY:ZSM-48:USY:ZSM-48に曝されるように分割した。原料を、2時間-1の空間速度、1275psig8.8MPaの圧力、および4000scf/bbl7100m3/m3の水素処理ガス比率で処理した。温度を、図5に示されるように320°C~360°Cに変動させた。図5は、様々なランについてのディーゼル燃料生成物の収率および原料の700°F転化率を示す。本実施例の目的のためには、400°F~700°Fの沸点範囲をディーゼル燃料生成物に相当するとして選択した。図5のデータは、USY触媒単独対USYおよび別の触媒の両方の積重ね床について、700°F転化率の関数として、ディーゼル収率を比較するために用いることができる。図5において、USY触媒単独を含む構成は、USY触媒が脱ロウ処理触媒の上方に積み重ねられた構成と比べて匹敵するかまたはそれよりも良好なディーゼル収率を提供した。一例外は、70:1のZSM-48の上方のUSYの積重ね床についてであり、その場合にはディーゼル収率の増加は350°Cの処理温度で観察された。対照的に、ZSM-48脱ロウ処理触媒、引き続きUSY触媒を有する積重ね床は、様々な処理温度でUSY触媒のみと比べて向上したディーゼル収率を示した。330°C~350°Cで、70:1か90:1かのどちらかのZSM-48をUSY触媒の上方に使用すると、匹敵するレベルの転化率で向上したディーゼル収率をもたらした。ディーゼル収率の向上の一部は所与の温度での転化量の増加のためである可能性があることが指摘される。しかし、転化率の関数としての最大可能なディーゼル収率は向上するとも思われる。図6は、最大ディーゼル収率の増加を実証する図5からのデータの一部のプロットを示す。図6において、USY触媒のみに相当するランおよびZSM-48およびUSYのそれぞれの1床を含むランを示す。図6に基づき、ディーゼル収率の増加は、ZSM-48などの、脱ロウ処理触媒、引き続きUSYなどの、水素化分解触媒を使用して原料を処理して65~90の転化率を生み出すことによって達成できると思われる。任意選択的に、転化量は70~85であるように選択することができる。脱ロウ処理触媒を含むランのすべてがまた、総生成物の品質の目に見える改善を示した。USY触媒のみを使用するランについては、総液体生成物は無色透明であったが、白色沈澱物を含んだ。脱ロウ処理触媒を含むランについては同様に、総液体生成物は、はっきりと目に見える沈澱物なしで、無色透明であった。これは、総液体生成物の塔底物または潤滑油部分について曇点または流動点などの低温流動特性の改善を暗示する。プロセス例下記は予言的な例である。上記のものと似ているMVGO原料は、2つの段階を有する反応系で処理することができる。第1段階において、原料は、有効な水素化処理条件下で水素化処理される。被水素化処理流出物は次に、ゼオライトYをベースとする触媒を使用する有効な水素化分解条件下で水素化分解される。被水素化処理、被水素化分解流出物は次に、サワーサービスでの使用に好適な脱ロウ処理触媒の存在下に脱ロウ処理される。この触媒は、1重量未満のPtで含浸された結合ZSM-48ゼオライトを含むことができる。上記のプロセスは、中間分離工程なしに行われる。被脱ロウ処理流出物は次に分留される。この分留は、ナフサ製品留分およびディーゼル製品留分を両方とも生成する。第1段階における水素化処理プロセスおよび脱ロウ処理プロセスのために、分留装置からのディーゼル生成物は、ディーゼルプールでの使用に好適である。このディーゼル生成物は、15wppm以下の硫黄分、および-10°C未満の曇点を有する。分留装置はまた塔底留分を生成する。この塔底留分は、最初のMVGO原料の流動点未満の流動点を有する。塔底留分は第2反応段階へ通される。第1段階における水素化処理のために、塔底留分の硫黄分は50wppm未満である。第2段階において、塔底留分は水素化分解され、水素化仕上げされ、次に脱ロウ処理される。第2段階からの流出物は、ナフサ生成物、ディーゼル生成物、および潤滑油基油生成物を形成するために分留される。任意選択的に、潤滑油基油生成物の一部は、第2反応段階において生成するディーゼルの量を増加させるためにリサイクルされる。追加の実施形態第1実施形態においては、ナフサ燃料、ディーゼル燃料、および潤滑油基油の製造方法が提供される。この方法は、被水素化処理原料油を、第1の有効な水素化分解条件下で水素化分解触媒と接触させて被水素化分解流出物を生成する工程であって、被水素化処理原料油が中間分離なしに水素化分解触媒に転送される工程と;被水素化分解流出物全体を、分離なしに、接触脱ロウ処理段階に転送する工程と;被水素化分解流出物全体を、脱ロウ処理触媒の存在下に第1の有効な接触脱ロウ処理条件下で脱ロウ処理する工程であって、脱ロウ処理触媒が、少なくとも1つの脱アルミニウムされていない、一次元の、10員環細孔ゼオライトおよび少なくとも1つの第VI族金属もしくは第VIII族金属またはそれらの組み合わせを含む工程と;被脱ロウ処理流出物を分留して少なくともナフサ製品留分、第1ディーゼル製品留分、および塔底留分を生成する工程と;塔底留分を、第2の有効な水素化分解条件下で水素化分解する工程と;塔底留分を、第2の有効な接触脱ロウ処理条件下で脱ロウ処理する工程と;被水素化分解、被脱ロウ処理塔底留分を分留して少なくとも第2のディーゼル製品留分および潤滑油基油製品留分を形成する工程とを含む。第2実施形態においては、塔底留分の脱ロウ処理が、塔底留分の前記水素化分解の前に行われる、第1実施形態による方法が提供される。第3実施形態においては、塔底留分が、塔底留分の前記水素化分解の前におよび塔底留分の前記水素化分解の後に脱ロウ処理される、上記実施形態のいずれかによる方法が提供される。第4実施形態においては、塔底留分が、第3の有効な接触脱ロウ処理条件下で塔底留分の前記水素化分解の後に脱ロウ処理される、第3実施形態による方法が提供される。第5実施形態においては、被水素化分解、被脱ロウ処理塔底留分が、有効な水素化仕上げ条件下で水素化仕上げされる、上記実施形態のいずれかによる方法が提供される。第6実施形態においては、ディーゼル燃料および潤滑油基油の製造方法が提供される。この方法は、被水素化処理原料油を、第1の有効な脱ロウ処理条件下で脱ロウ処理触媒と接触させて被脱ロウ処理流出物を生成する工程であって、脱ロウ処理触媒が、少なくとも1つの脱アルミニウムされていない、一次元の、10員環細孔ゼオライトおよび少なくとも1つの第VIII族金属を含み、脱ロウ処理段階に供給される液体およびガス状形態中の総計硫黄が被水素化処理原料油基準で1000重量ppm超の硫黄であり、被水素化処理原料油が中間分離なしに脱ロウ処理触媒に転送される工程と;被脱ロウ処理流出物を分留して少なくとも第1のディーゼル製品留分および塔底留分を生成する工程と;塔底留分を、第2の有効な水素化分解条件下で水素化分解する工程と;塔底留分を、第2の有効な接触脱ロウ処理条件下で脱ロウ処理する工程と;被水素化分解、被脱ロウ処理塔底留分を分留して少なくとも第2のディーゼル製品留分および潤滑油基油製品留分を形成する工程とを含む。第7実施形態においては、塔底留分を脱ロウ処理する工程が、塔底留分の前記水素化分解の前に行われる、第6実施形態による方法が提供される。第8実施形態においては、塔底留分が、塔底留分の前記水素化分解の前に脱ロウ処理され、そして塔底留分の前記水素化分解の後に脱ロウ処理される、第7実施形態による方法が提供される。第9実施形態においては、被脱ロウ処理原料油を、被脱ロウ処理流出物の分留前に第1の有効な水素化分解条件下で水素化分解触媒と接触させる工程をさらに含む、第6~第8実施形態のいずれかによる方法が提供される。第10実施形態においては、第2の有効な接触脱ロウ処理条件が、第1の有効な接触脱ロウ処理条件の温度よりも少なくとも約20°C低い温度を含む、上記の実施形態のいずれかによる方法が提供される。第11実施形態においては、第1の有効な水素化分解条件の一環としてかまたは第1の有効な脱ロウ処理条件の一環として導入される水素ガスが、被水素化処理ガス流出物、クリーン水素ガス、リサイクルガスおよびそれらの組み合わせから選択される、上記の実施形態のいずれかによる方法が提供される。第12実施形態においては、脱ロウ処理触媒が、200:1~30:1のSiO2:Al2O3比を有するモレキュラーシーブを含み、そして0.1重量~3.33重量の骨組Al2O3分を含み、脱ロウ処理触媒が0.1~5重量の白金を含む、上記実施形態のいずれかによる方法が提供される。第13実施形態においては、モレキュラーシーブが、EU-1、ZSM-35、ZSM-11、ZSM-57、NU-87、ZSM-22、EU-2、EU-11、ZBM-30、ZSM-48、ZSM-23、またはそれらの組み合わせである、上記実施形態のいずれかによる方法が提供される。第14実施形態においては、モレキュラーシーブが、ZSM-48、ZSM-23、またはそれらの組み合わせであり、好ましくはZSM-48である、第13実施形態による方法が提供される。第15実施形態においては、脱ロウ処理触媒が、少なくとも1つの低表面積金属酸化物、耐熱性バインダーを含み、バインダーが、シリカ、アルミナ、チタニア、ジルコニア、またはシリカ-アルミナである、上記実施形態のいずれかによる方法が提供される。第16実施形態においては、金属酸化物、耐熱性バインダーが、第1金属酸化物、耐熱性バインダーとは異なる第2金属酸化物、耐熱性バインダーをさらに含む、第15実施形態による方法が提供される。第15実施形態においては、脱ロウ処理触媒が、25以上のミクロ細孔表面積対全表面積比からなり、全表面積が外部ゼオライトの表面積プラスバインダーの表面積に等しく、バインダーの表面積が100m2/g以下である、第15または第16実施形態による方法が提供される。第18実施形態においては、水素化分解触媒がゼオライトYベースの触媒である、上記実施形態のいずれかによる方法が提供される。第19実施形態においては、潤滑油基油製品留分を形成するために分留する工程が、少なくとも2cStの粘度を有する潤滑油基油生成物、および0Wグレード、5Wグレード、または10WグレードのSAEJ300に従って製造されるエンジンオイルでの使用に好適な少なくとも4cStの粘度を有する潤滑油基油生成物などの、複数の潤滑油基油生成物を形成することを含む、上記実施形態のいずれかによる方法が提供される。第20実施形態においては、潤滑油基油製品留分の少なくとも一部が、塔底留分の前記水素化分解へのインプットとしてリサイクルされる、上記実施形態のいずれかによる方法が提供される。第21実施形態においては、第1ディーゼル製品留分が、被水素化処理流出物よりも高いセタン価、被水素化処理流出物よりも低い曇点、または被水素化処理流出物よりも高いセタン価および低い曇点を両方とも有する、上記実施形態のいずれかによる方法が提供される。第22実施形態においては、第1ディーゼル製品留分が-10°C未満の曇点を有し、第2ディーゼル製品留分が-10°C未満の曇点を有し、被水素化処理流出物が、第1ディーゼル製品留分曇点または第2ディーゼル製品留分曇点よりも少なくとも5°C高い曇点を有する、上記実施形態のいずれかによる方法が提供される。第23実施形態においては、第1の有効な水素化分解条件が、200°C~450°Cの温度、250psig~5000psig1.8MPa~34.6MPaの水素分圧、0.2h-1~10h-1の液空間速度、および35.6m3/m3~1781m3/m3200SCF/B~10,000SCF/Bの水素処理ガス比率を含み、そして好ましくは第1の有効な水素化分解条件が、300°C~450°Cの温度、500psig~2000psig3.5MPa~13.9MPaの水素分圧、0.3h-1~2h-1の液空間速度、および213m3/m3~1068m3/m31200SCF/B~6000SCF/Bの水素処理ガス比率を含む、上記実施形態のいずれかによる方法が提供される。第24実施形態においては、第2の有効な水素化分解条件が、200°C~450°Cの温度、250psig~5000psig1.8MPa~34.6MPaの水素分圧、0.2h-1~10h-1の液空間速度、および35.6m3/m3~1781m3/m3200SCF/B~10,000SCF/Bの水素処理ガス比率を含み、そして好ましくは第2の有効な水素化分解条件が、300°C~450°Cの温度、500psig~2000psig3.5MPa~13.9MPaの水素分圧、0.3h-1~2h-1の液空間速度、および213m3/m3~1068m3/m31200SCF/B~6000SCF/Bの水素処理ガス比率を含む、上記実施形態のいずれかによる方法が提供される。第25実施形態においては、第1の有効な脱ロウ処理条件が、200°C~450°C、好ましくは270°C~400°Cの温度、1.8MPa~34.6MPa250psi~5000psi、好ましくは4.8mPa~20.8mPa700psi~3000psiの水素分圧、0.2~10時間-1、好ましくは0.5~3.0時間-1の液空間速度、および35.6~1781m3/m3200~10,000scf/B、好ましくは178~890.6m3/m31000~5000scf/Bの水素循環率を含む、上記実施形態のいずれかによる方法が提供される。第26実施形態においては、第2の有効な脱ロウ処理条件が、200°C~450°C、好ましくは270°C~400°Cの温度、1.8MPa~34.6MPa250psi~5000psi、好ましくは4.8mPa~20.8mPa700psi~3000psiの水素分圧、0.2~10時間-1、好ましくは0.5~3.0時間-1の液空間速度、および35.6~1781m3/m3200~10,000scf/B、好ましくは178~890.6m3/m31000~5000scf/Bの水素循環率を含む、上記実施形態のいずれかによる方法が提供される。第27実施形態においては、ディーゼル燃料および潤滑油基油の製造方法が提供される。この方法は、原料油を、第1の有効な水素化処理条件下で水素化処理触媒と接触させて被水素化処理流出物を生成する工程と;被水素化処理流出物を分留して少なくとも第1のディーゼル製品留分および塔底留分を生成する工程と;塔底留分を、有効な接触脱ロウ処理条件下で脱ロウ処理する工程であって、脱ロウ処理触媒が、少なくとも1つの脱アルミニウムされていない、一次元の、10員環細孔ゼオライトおよび少なくとも1つの第VI族金属、第VIII族金属またはそれらの組み合わせを含む工程と;塔底留分を、有効な水素化分解条件下で水素化分解する工程と;被水素化分解、被脱ロウ処理塔底留分を分留して少なくとも第2のディーゼル製品留分および潤滑油基油製品留分を形成する工程とを含む。第28実施形態においては、有効な水素化分解条件が、200°C~450°Cの温度、250psig~5000psig1.8MPa~34.6MPaの水素分圧、0.2h-1~10h-1の液空間速度、および35.6m3/m3~1781m3/m3200SCF/B~10,000SCF/Bの水素処理ガス比率を含む、第27実施形態による方法が提供される。第29実施形態においては、有効な脱ロウ処理条件が、200°C~450°Cの温度、1.8MPa~34.6MPa250psi~5000psiの水素分圧、0.2~10時間-1の液空間速度、および35.6~1781m3/m3200~10,000scf/Bの水素循環率を含む、第27または第28実施形態のいずれかによる方法が提供される。第30実施形態においては、原料油に対する被水素化分解、被脱ロウ処理塔底物の総転化率が65~90、好ましくは70~85である、第27~第29実施形態のいずれかによる方法が提供される。第31実施形態においては、原料油を、有効な水素化処理条件下で水素化処理触媒と接触させて被水素化処理流出物を生成する工程と;被水素化処理流出物を分留して少なくとも第1のディーゼル製品留分および塔底留分を生成する工程と;塔底留分を、有効な水素化分解条件下で水素化分解する工程と;塔底留分を、有効な接触脱ロウ処理条件下で脱ロウ処理する工程であって、脱ロウ処理触媒が、少なくとも1つの脱アルミニウムされていない、一次元の、10員環細孔ゼオライト、および少なくとも1つの第VI族金属、第VIII族金属またはそれらの組み合わせを含む工程と;被水素化分解、被脱ロウ処理塔底留分を分留して少なくとも第2のディーゼル製品留分および潤滑油基油製品留分を形成する工程とを含む、ディーゼル燃料および潤滑油基油の製造方法が提供される。第32実施形態においては、第1ディーゼル製品留分の少なくとも一部が、脱ロウ処理工程に供給される、第31実施形態による方法が提供される。第33実施形態においては、第1ディーゼル製品留分と第2ディーゼル製品留分とを組み合わせる工程をさらに含む第31~第32実施形態による方法が提供される。第34実施形態においては、被水素化分解、被脱ロウ処理塔底留分を、第2分留工程の前に有効な水素化仕上げ条件下で水素化仕上げする工程をさらに含む第31~第33実施形態による方法が提供される。第35実施形態においては、原料油を、有効な水素化処理条件下で水素化処理触媒と接触させて被水素化処理流出物を生成する工程と;被水素化処理流出物を分留して少なくとも第1ディーゼル製品留分および第1塔底留分を生成する工程と;塔底留分を、有効な接触脱ロウ処理条件下で脱ロウ処理する工程であって、脱ロウ処理触媒が、少なくとも1つの脱アルミニウムされていない、一次元の、10員環細孔ゼオライト、および少なくとも1つの第VI族金属、第VIII族金属またはそれらの組み合わせを含む工程と;被脱ロウ処理塔底留分を分留して少なくとも第2ディーゼル製品留分および第2塔底留分を形成する工程と;第2塔底留分を、有効な水素化分解条件下で水素化分解して第3塔底留分を形成する工程と;第3塔底留分を分留して少なくともナフサ製品留分、ディーゼル製品留分および潤滑油基油製品留分を形成する工程とを含む、ディーゼル燃料および潤滑油基油の製造方法が提供される。第36実施形態においては、第3塔底留分の少なくとも一部が、脱ロウ処理工程にリサイクルして戻される、第35実施形態による方法が提供される。第37実施形態においては、第3塔底留分の一部が、第2分留工程にリサイクルして戻される、第35~第36実施形態による方法が提供される。第38実施形態においては、第3塔底留分を、第3分留工程の前に有効な水素化仕上げ条件下で水素化仕上げする工程をさらに含む第35~第37実施形態による方法が提供される。第39実施形態においては、原料油を、有効な水素化処理条件下で水素化処理触媒と接触させて被水素化処理流出物を生成する工程と;被水素化処理流出物を分留して少なくとも第1ディーゼル製品留分および第1塔底留分を生成する工程と;第1塔底留分を、有効な水素化分解条件下で水素化分解して第2塔底留分を形成する工程と;第2塔底留分を分留して少なくとも第2ディーゼル製品留分および第3塔底留分を形成する工程と;第3塔底留分の少なくとも一部を、有効な接触脱ロウ処理条件下で脱ロウ処理する工程であって、脱ロウ処理触媒が、少なくとも1つの脱アルミニウムされていない、一次元の、10員環細孔ゼオライト、および少なくとも1つの第VI族金属、第VIII族金属またはそれらの組み合わせを含む工程と;被脱ロウ処理第3塔底留分および非脱ロウ処理第3塔底留分を分留して少なくともナフサ製品留分、第3ディーゼル製品留分および潤滑油基油製品留分を形成する工程とを含む、ディーゼル燃料および潤滑油基油の製造方法が提供される。第40実施形態においては、第1ディーゼル製品留分、第2ディーゼル製品留分またはそれらの組み合わせの一部を、有効な接触脱ロウ処理条件下で脱ロウ処理する工程をさらに含む、第39実施形態による方法が提供される。第41実施形態においては、第1ディーゼル製品留分と、第2ディーゼル製品留分と第3ディーゼル製品留分とを組み合わせる工程をさらに含む、第39~第40実施形態による方法が提供される。第42実施形態においては、被脱ロウ処理第3塔底留分を、第3分留工程の前に有効な水素化仕上げ条件下で水素化仕上げする工程をさらに含む、第39~第41実施形態による方法が提供される。第43実施形態においては、被水素化処理原料油を、中間分離なしに第1の有効な水素化分解条件下で水素化分解触媒と接触させて被水素化分解流出物を生成する工程と;被水素化分解流出物全体を、中間分離なしに、少なくとも1つの脱アルミニウムされていない、一次元の、10員環細孔ゼオライト、および少なくとも1つの第VI族金属もしくは第VIII族金属またはそれらの組み合わせを含む第1脱ロウ処理触媒の存在下に第1の有効な接触脱ロウ処理条件下で接触脱ロウ処理して被脱ロウ処理流出物を形成する工程であって、接触脱ロウ処理工程に供給される液体およびガス状形態中の総計硫黄が、被水素化処理原料油基準で1000重量ppm超の硫黄である工程と;被脱ロウ処理流出物を分留して少なくともナフサ製品留分、第1ディーゼル製品留分、および塔底留分を生成する工程と;塔底留分を、第2の有効な水素化分解条件下で水素化分解する工程と;塔底留分を、少なくとも1つの脱アルミニウムされていない、一次元の、10員環細孔ゼオライト、および少なくとも1つの第VI族金属もしくは第VIII族金属またはそれらの組み合わせを含む第2脱ロウ処理触媒の存在下に第2の有効な接触脱ロウ処理条件下で接触脱ロウ処理する工程と;被水素化分解、被脱ロウ処理塔底留分を分留して少なくとも第2のディーゼル製品留分および潤滑油基油製品留分を形成する工程とを含むナフサ燃料、ディーゼル燃料、および潤滑油基油の製造方法が提供される。第44実施形態においては、第1脱ロウ処理触媒、第2脱ロウ処理触媒、または第1脱ロウ処理触媒および第2脱ロウ処理触媒が両方とも、少なくとも1つの低表面積金属酸化物、耐熱性バインダーを含む、第43実施形態による方法が提供される。第45実施形態においては、塔底留分の接触脱ロウ処理が、第2水素化分解工程の前、第2水素化分解工程の後、または第2水素化分解工程の前および後の両方に行われる、第43~第44実施形態による方法が提供される。本明細書に引用されるすべての特許および特許出願、ASTM方法、UL方法などの試験手順、ならびに他の公文書は、そのような開示が本発明と矛盾しない程度に、そしてそのような援用が許されるすべての法域について参照により完全に援用される。数値の下限および数値の上限が本明細書にリストされるとき、任意の下限から任意の上限までの範囲が考慮される。本発明の例示的な実施形態が詳細に記載されてきたが、様々な他の修正形態が当業者には明らかであり、本発明の精神および範囲から逸脱することなく当業者によって容易に行われ得ることは理解されるであろう。したがって、本明細書に添付されたクレームの範囲が本明細書に述べられた実施例および説明に限定されることは意図されず、クレームは、本発明が関係する技術分野の当業者によってその均等物として取り扱われるであろうすべての特徴を含めて、本発明に存在する特許性のある新規性の特徴をすべて包含すると解釈されることが意図される。本発明は、多数の実施形態および具体的な実施例に関して上に記載されてきた。多くの変形形態が、上に詳述された説明を踏まえると当業者には想起されるであろう。すべてのそのような明らかな変形形態は、添付のクレームの十分に意図される範囲内である。"